(57)【要約】[課題]  硬化（架橋反応）の際に、ラジカルの過度な捕捉による反応阻害を引き起こすことなく十分に架橋反応を進行させることができ、被着体間を貼着した際に、高温条件下および高温多湿条件下においても優れた耐久性と耐光漏れ性とを発揮し、さらに光老化およびそれに起因する不具合の発生を抑制できる光学部材用放射線硬化型粘着剤組成物を提供すること。[解決手段]  所定の（メタ）アクリル系共重合体（Ａ）と、分子内に（メタ）アクリロイル基を２個有する放射線硬化性アクリル系化合物（Ｂ）と、分子内に（メタ）アクリロイル基を３〜１０個有する放射線硬化性アクリル系化合物（Ｃ）と、水素引抜型光重合性開始剤（Ｄ）と、分子内にイソシアネート基を２個以上有するイソシアネート系架橋剤（Ｅ）と、特定の光安定剤（Ｆ）を特定配合量で含む光学部材用放射線硬化型粘着剤組成物。【特許請求の範囲】
【請求項１】
（メタ）アクリル酸アルキルエステル（ａ１）８０〜９９．８質量％、カルボキシル基含有（メタ）アクリル系モノマー（ａ２）０．１〜１０質量％および水酸基含有（メタ）アクリル系モノマー（ａ３）０．１〜１０質量％から構成される（メタ）アクリル系共重合体（Ａ）（ただし、（ａ１）〜（ａ３）の合計量が１００質量％である。）  １００重量部と、
分子内に（メタ）アクリロイル基を２個有する放射線硬化性アクリル系化合物（Ｂ）  ０．０１〜２０重量部と、
分子内に（メタ）アクリロイル基を３〜１０個有する放射線硬化性アクリル系化合物（Ｃ）  １〜５０重量部と、
水素引抜型光重合性開始剤（Ｄ）  ０．１〜１０重量部と、
分子内にイソシアネート基を２個以上有するイソシアネート系架橋剤（Ｅ）  ０．０１〜１０重量部と、
下記一般式（１）に示されるピペリジル環を有する光安定剤（Ｆ）０．０１〜５重量部とを含むことを特徴とする光学部材用放射線硬化型粘着剤組成物。
【化１】
2011027707.tif 000054
（式（１）中、Ｒ１、Ｒ２は、それぞれ独立して、直接結合、２価の炭化水素基、２価の窒素含有官能基、２価の酸素含有官能基を示す。）
【請求項２】
前記放射線硬化性アクリル系化合物（Ｂ）が下記一般式（２）で示され、前記放射線硬化性アクリル系化合物（Ｃ）が下記一般式（３）または（４）で示され、
前記（Ａ）成分１００重量部に対して、（Ｂ）成分の配合量が０．０１〜１０重量部で、前記（Ｃ）成分の配合量が１〜３０重量部であり、（Ｂ）成分と（Ｃ）成分との合計配合量が３〜４０重量部であり、かつ（Ｃ）成分の配合量が（Ｂ）成分の配合量よりも大きいことを特徴とする請求項１に記載の光学部材用放射線硬化型粘着剤組成物。
【化２】
2011027707.tif 000055
（式（２）中、Ｒａは、水素または炭素数１〜５のアルキル基、Ｒｂは、炭素数２〜４のアルキル基、Ｒｃは、水素またはメチル基を示す。ｐ、ｑは、それぞれ整数を示し、ｐとｑとの合計が４〜１２である。）
【化３】
2011027707.tif 000056
（式（３）中、ｎは、１〜５の整数である。また、ａおよびｂは整数を示し、ａが３〜１０の整数を示すとともに、ａ＋ｂ＝２ｎ＋２を満足する。Ｒ１は、水素またはメチル基を示す。Ｒ２は、水素原子、置換基を有しても良い炭化水素基、置換基を有しても良い酸素含有官能基、置換基を有しても良い窒素含有官能基を示す。）
【化４】
2011027707.tif 000057
（式（４）中、ｎは、１〜５の整数である。ａおよびｂは整数を示し、ａが３〜１０の整数を示すとともに、ａ＋ｂ＝２ｎ＋１を満足する。Ｒ１は、水素またはメチル基を示す。Ｒ２、Ｒ３は、それぞれ独立して、水素原子、置換基を有しても良い炭化水素基、置換基を有しても良い酸素含有官能基、置換基を有しても良い窒素含有官能基を示す。）
【請求項３】
前記放射線硬化性アクリル系化合物（Ｂ）が、ビスフェノールＡポリエチレングリコールジアクリレート、α−フェニル−ω−アクリロイルオキシポリオキシエチレンホルムアルデヒド重縮合物、ビスフェノールＡポリプロピレングリコールジアクリレートおよびビスフェノールＡジグリシジルエーテルアクリル酸付加物からなる群から選択される少なくとも一つであることを特徴とする請求項２に記載の光学部材用放射線硬化型粘着剤組成物。
【請求項４】
前記放射線硬化性アクリル系化合物（Ｃ）が、ペンタエリスリトールトリアクリレートトルエンジイソシアネートウレタンポリマー、ジペンタエリスリトールヘキサアクリレート、ペンタエリスリトールテトラアクリレート、ペンタエリスリトールトリアクリレートおよびジトリメチロールプロパンテトラアクリレートからなる群から選択される少なくとも一つであることを特徴とする請求項２に記載の光学部材用放射線硬化型粘着剤組成物。
【請求項５】
前記放射線硬化性アクリル系化合物（Ｂ）が下記一般式（５）で示され、前記放射線硬化性アクリル系化合物（Ｂ）が下記一般式（６）または一般式（７）で示され、
前記（Ａ）成分１００重量部に対して、（Ｂ）成分の配合量が２〜２０重量部で、前記（Ｃ）成分の配合量が３〜５０重量部であり、（Ｂ）成分と（Ｃ）成分との合計配合量が５〜６０重量部であり、かつ（Ｃ）成分の配合量が（Ｂ）成分の配合量より大きいことを特徴とする請求項１に記載の光学部材用放射線硬化型粘着剤組成物。
【化５】
2011027707.tif 000058
（式（５）中、ｎ１，ｎ２はそれぞれ独立して０〜１０の整数を示す。Ｒ１、Ｒ２はそれぞれ独立して、水素原子またはメチル基を示す。Ｘは、炭素数１〜２０の直鎖型または分岐型の２価のアルキル基、炭素数３〜２０の直鎖型または分岐型の２価のシクロアルキル基、下記一般式（ｉ）で示されるアルコキシル基または下記一般式（ｉｉ）で示されるジフェニルアルキル基を示す。
【化６】
2011027707.tif 000059
（式（ｉ）中、ｎは１〜２０の整数、ｍは１〜１０の整数を示す。）
【化７】
2011027707.tif 000060
（式（ｉｉ）中、ｎは、１〜２０の整数を示し、Ａｒは置換基を有してもよいアリール基を示す。）
【化８】
2011027707.tif 000061
（式（６）中、ｍは１〜５の整数である。ａは１以上、ｂは０以上、ｃは０以上の整数であって、ａとｂとの合計が３〜１０であり、ａ＋ｂ＋ｃ＝２ｍ＋２を満足する。ｎは、２〜６の整数である。Ｒ１は、置換基を有してもよい炭素数２〜４のアルキル基を示す。Ｒ２は、水素またはメチル基を示す。Ｒ３は、水素原子、置換基を有しても良い炭化水素基、置換基を有しても良い酸素含有官能基、置換基を有しても良い窒素含有官能基を示す。）
【化９】
2011027707.tif 000062
（式（７）中、ｍは１〜５の整数である。ａは１以上、ｂは０以上、ｃは０以上の整数であって、ａとｂとの合計が３〜１０であり、ａ＋ｂ＋ｃ＝２ｍ＋１の条件を満足する。ｎは、２〜６の整数である。Ｒ１は、置換基を有してもよい炭素数２〜４のアルキル基を示す。Ｒ２は、水素またはメチル基を示す。Ｒ３、Ｒ４は、それぞれ独立して、水素原子、置換基を有しても良い炭化水素基、置換基を有しても良い酸素含有官能基、置換基を有しても良い窒素含有官能基を示す。）
【請求項６】
前記放射線硬化性アクリル系化合物（Ｂ）が、ネオペンチルグリコールジアクリレート、１，９ノナンジオールジアクリレート、ジメチロールトリシクロデカンジアクリレート、ポリプロピレングリコールジアクリレート、ポリエチレングリコールジアクリレート、ビスフェノールＡポリエチレングリコールジアクリレートおよびα−フェニル−ω−アクリロイルオキシポリオキシエチレンホルムアルデヒド重縮合物からなる群から選択される少なくとも１つの化合物であることを特徴とする請求項５に記載の光学部材用放射線硬化型粘着剤組成物。
【請求項７】
前記放射線硬化性アクリル系化合物（Ｃ）が、ジペンタエリスリトールカプロラクトンのアクリル酸エステル、ペンタエリスリトールエチレンオキサイドのアクリル酸エステルおよびトリメチロールプロパンエチレンオキサイドのアクリル酸エステルからなる群から選択される少なくとも１つの化合物であることを特徴とする請求項５に記載の光学部材用放射線硬化型粘着剤組成物。
【請求項８】
前記光安定剤（Ｆ）が、下記一般式（８）または（９）で示されることを特徴とする請求項１〜７の何れか一項に記載の光学部材用放射線硬化型粘着剤組成物。
【化１０】
2011027707.tif 000063
（式（８）および（９）中、Ｒaは、Ｈ，ＯＨ基、置換または無置換のアルキル基、置換または無置換のアルコキシ基を示す。Ｒｂ、Ｒｃは、それぞれ独立して、直接結合、２価の炭化水素基、２価の窒素含有官能基、２価の酸素含有官能基を示す。Ｒｄは、直接結合、２価の炭化水素基を示す。Ｒｅは、Ｈ、置換または無置換のアルキル基、下記一般式（ｉｉｉ）または（ｉｖ）で示されるピペリジン環を示す。また、nは１〜７の整数を示す。）
【化１１】
2011027707.tif 000064
（式（ｉｉｉ）および（ｉｖ）中、Ｒｆは、直接結合、２価の炭化水素基、２価の窒素含有官能基、２価の酸素含有官能基を、Ｒｇは、Ｈ、ＯＨ、置換または無置換のアルキル基、置換または無置換のアルコキシ基を示す。）
【請求項９】
前記光安定剤（Ｆ）が、下記化学式（１０）〜（１５）で示される化合物からなる群より選択される少なくとも１つであることを特徴とする請求項８に記載の光学部材用放射線硬化型粘着剤組成物。
【化１２】
2011027707.tif 000065
（式（１５）中、ｎは１０〜１４の整数を示す。）
【請求項１０】
前記光安定剤（Ｆ）の分子量が、２００〜４０００の範囲であることを特徴とする請求項１〜９の何れか一項に記載の光学部材用放射線硬化型粘着剤組成物。
【請求項１１】
前記（メタ）アクリル系共重合体（Ａ）  １００重量部に対して、カルボキシル基と反応性を有する有機官能基を有するシラン化合物（Ｆ）  ０．０１〜３重量部をさらに含むことを特徴とする請求項１〜１０の何れか１項に記載の光学部材用放射線硬化型粘着剤組成物。
【請求項１２】
請求項１〜１１の何れか一項に記載の粘着剤組成物からなる粘着剤層が、光学部材の片面あるいは両面に形成されてなることを特徴とする粘着型光学部材。
【請求項１３】
前記光学部材が偏光フィルム、位相差フィルム、楕円偏光フィルム、反射防止フィルム、輝度向上フィルムおよび光拡散フィルムからなる群から選択される光学フィルムであることを特徴とする請求項１２記載の粘着型光学部材。
【発明の詳細な説明】
【技術分野】
【０００１】
本発明は、光学部材用放射線硬化型粘着剤組成物に関し、より詳しくは、光学部材同士あるいは光学部材と画像表示装置とを貼着するために使用される光学部材用放射線硬化型粘着剤組成物に関する。また、該粘着剤組成物を用いた粘着型光学部材に関する。
【背景技術】
【０００２】
近年、液晶表示装置（ＬＣＤ）、有機ＥＬ表示装置、ＰＤＰ（Ｐｌａｓｍａ  Ｄｉｓｐｌａｙ  Ｐａｎｅｌ）等の画像表示装置（フラットパネルディスプレイ装置）は、大画面化、高画質・高品質化する傾向にある。また、これらの画像表示装置には、用途や目的に応じて様々な光学部材が貼着されている。ここで使用される光学部材は、通常、偏光フィルム等の光学フィルムや基板等が、アクリル系粘着剤（光学部材用粘着剤組成物）を介して貼着・積層されてなる多層構造を有している。【０００３】
近年、光学部材同士あるいは光学部材と画像表示装置とを貼着するための粘着剤組成物は、基本的特性として、適度な粘着性とともに、優れた耐光漏れ性と耐久性などが求められる。この基本的特性を備えている点から、光学部材用粘着剤組成物として、放射線硬化型のアクリル系粘着剤組成物が使用されることがある。このようなアクリル系粘着剤組成物としては、例えば、特許文献１〜２にて開示されている。【０００４】
特許文献１では、粘着剤成分および硬化性成分を含む粘着剤層と、基材とを有する粘着シートが開示されている。また、粘着剤成分、硬化性成分としては、それぞれ、特定の分子量およびガラス転移点を有する（メタ）アクリル酸アルキルエステル、アクリロイル基を２以上有する反応性モノマーまたはオリゴマーが例示されている。【０００５】
特許文献２では、特定の引張強度と歪復元率を有する光学部材貼合用粘着シートが開示されている。また、このシートの粘着剤層を形成する粘着剤組成物として、ベースポリマー、架橋モノマーとしての２官能または３官能アクリレートモノマー、および光開始剤を含む粘着剤が例示されている。【０００６】
さらに、近年、光学部材用粘着剤には、高温や高温多湿といった過酷な条件下でもハガレやウキのような外観変化を防止できる特性（耐久性）や光学特性を変化させない耐光漏れ性が求められている。【０００７】
しかしながら、このような過酷な条件下にて、表示装置が長時間放置された場合、光学部材（特にポリビニルアルコール製の光学部材）は吸湿してしまい、膨張・変形（寸法変形）が生じてしまう。そして、一度、寸法変形が生じると、温度条件や湿度条件を変えたとしても元の寸法に完全に戻ることはできなくなるために、光学部材に歪み（複屈折）が生じ、光漏れが発生する。さらに、この寸法変形により生じた応力が、光学部材同士または光学部材と被着体（液晶セル等）とを貼着している粘着剤組成物に十分に吸収・緩和されなくなると、接着面にハガレやウキが発生して品質信頼性が低下する。特に、高温多湿条件下においては、光学部材の伸長変形（寸法変形）は、一層大きくなるので、このような品質信頼性の低下は著しい。【０００８】
つまり、過酷な条件下でも、極めて良好な画質・品質を維持するためには、
（ｉ）光学部材同士あるいは光学部材と画像表示装置とを貼着している光学部材用粘着剤が、ハガレ、ウキ、発泡などの外観変化や接着力の変化等が少ない、安定的な貼着を維持すること（耐久性の向上）および、
（ｉｉ）光学部材の歪み（複屈折）を抑制して、光漏れの面積を低減し（漏光面積の極小化）、光漏れ部分と光漏れしていない部分との照度の差異を最小化（コントラストの極小化）すること（耐光漏れ性の向上）
が要求される。【０００９】
さらに、近年の傾向（大画面化、高画質・高品質化）に相まって、表示装置には、ますます高い基準の耐久性および耐光漏れ性が要求されている。【００１０】
このような要求特性を改善するために、光学部材の材質と粘着剤の種類の組み合わせを検討したり、粘着剤そのものの改良（含有成分の選択、架橋度の調節によるレオロジー特性の改変）が試みられたりしている。耐久性の改良を課題としたアクリル系粘着剤は、例えば、特許文献３〜５に開示されている。【００１１】
特許文献３では、（メタ）アクリロイルオキシ基を有し、特定の分子量およびガラス転移温度を有するポリマー（Ａ）と特定の分子量およびガラス転移温度を有するポリマー（Ｂ）を、特定の配合条件で含有する粘着剤組成物が開示されている。【００１２】
特許文献４では、カルボキシル基を含有するモノマーがモノマー組成比で０．５質量％を超えるアクリル系重合体と、活性エネルギー線硬化型化合物を含む粘着性材料に、活性エネルギー線を照射してなり、特定の最大せん断荷重と貯蔵弾性率（Ｇ’）を満足する光学機能性フィルム貼合用粘着剤が開示されている。【００１３】
特許文献５では、（メタ）アクリル酸エステルを主成分とするポリマーと架橋剤からなり、ゲル分率、ゾル分の重量平均分子量および分子量分布、かつ、分子量５万以下ポリマー成分量が特定範囲に限定された粘着剤を有する光学部材用粘着剤が開示されている。【００１４】
ところで、被着体間を貼着している光硬化後の粘着剤が光暴露された場合、粘着剤の接着力が経時的に低下する現象（光老化）が発生する。その結果として、貼着時間の経過とともに、粘着剤の色調変化（透明性の劣化）、耐久性の悪化、光漏れ等の不具合が発生する。この光老化とそれを起因とした不具合は、バックライト装置などに由来する光によって、粘着剤中に残存する光重合開始剤が分解して生じるラジカルを原因としている。このラジカルは、残存する硬化成分（未反応の放射線硬化性アクリル系化合物）と反応（架橋反応）して、貼着直後よりも粘着剤の架橋度を上昇させ、経時的に接着力を低下させてしまう（光老化）。なお、光老化の原因となる光としては、表示装置のバックライト装置に由来する光の他にも、自然光、室内光などが挙げられる。【００１５】
光老化の抑制を課題としている光学部材用粘着剤組成物は、例えば特許文献６に開示されている。具体的には、アクリル系粘着剤等の粘着剤成分、紫外線吸収剤、およびヒンダードアミン系光安定剤が含まれる両面接着テープが開示されている（特許文献６）。
【先行技術文献】
【特許文献】
【００１６】
【特許文献１】特開平１０−２７９９００号公報
【特許文献２】特開２００６−１６９４３８号公報
【特許文献３】特開２００６−３１６２０３号公報
【特許文献４】特開２００８−３１２１２号公報
【特許文献５】特開２００３−３４７８１号公報
【特許文献６】特開２００４−２６９２９号公報
【発明の概要】
【発明が解決しようとする課題】
【００１７】
上述したように、様々な要求特性を満たす光学部材用粘着剤組成物が、特許文献１〜６に開示されている。【００１８】
しかしながら、特許文献１〜２の粘着剤組成物は、貼付け直後は良好な性能を示すものの、経過的に劣化するおそれがあった。また、特許文献３〜５の粘着剤組成物は、耐久性を改善しているものの、この耐久性および耐光漏れ性は、大画面化、高画質・高品質化した表示装置に要求されるような、高い基準を満たすものではなく、依然として改善の余地がある。さらに、特許文献６の粘着剤組成物は、耐光老化性を改善しているものの、十分な耐久性および耐光漏れ性を発揮できるものではない。また、放射線硬化型粘着剤においては添加された光安定剤が硬化反応を阻害してしまうことから、通常の放射線硬化型粘着剤組成物に光安定剤を添加することは困難であった。【００１９】
このように、特許文献１〜６に開示された粘着剤組成物は、透明性等の基本的な特性とともに、十分な耐久性、耐光漏れ性、耐光老化性を両立するものではない。【００２０】
本発明は、上記の従来技術の問題点を解決するものである。すなわち、本発明は、高温条件下および高温多湿条件下でも優れた耐久性を示し、光漏れを抑制するとともに、バックライト装置等からの光暴露による経時的な接着力の低下（光老化）およびそれに起因する不具合を抑制できる光学部材用放射線硬化型粘着剤組成物を提供することを目的としている。また、該光学部材用放射線硬化型粘着剤組成物を用いた粘着型光学部材を提供することを目的としている。
【課題を解決するための手段】
【００２１】
一般的に、架橋度が高い粘着剤組成物では、凝集力の上昇により、引張強度は上昇し、柔軟性は低下してしまう。それに対して、本発明者は、後述するような特定構造を有する放射線硬化性アクリル系化合物２種類を含む粘着剤組成物では、高い架橋度にも関らず、過度の凝集力および引張強度の上昇が抑制され、適度な凝集力および引張強度と適度な柔軟性とが両立されることを見出した。【００２２】
つまり、この粘着剤組成物は、架橋すると、光学部材の寸法変形に由来する応力を一時的に緩和できる適度な柔軟性とともに、応力を緩和した後、寸法変形を復元する強い引張強度を示す。そして、この特性のために、光学部材同士あるいは光学部材と画像表示装置とを架橋後の粘着剤組成物で貼着した場合において、優れた耐久性と耐光漏れ性とが両立される。【００２３】
さらに、粘着剤組成物に、特定の放射線硬化性アクリル系化合物２種類とともに、ピペリジル環を有する光安定剤を添加することで、光照射時に過度にラジカル分子が捕捉されず、光硬化（架橋）反応（つまりポリマー間の架橋反応やモノマー・オリゴマー同士の連鎖重合反応）の阻害が抑えられることが分かった。つまり、上記光安定剤を添加することにより、十分に架橋反応が進行して、高度な架橋構造が形成され得るとともに、露光による経時的な接着力の低下（光老化）とそれに起因する不具合（耐久性の悪化、光漏れ等）の発生が抑制される（耐光老化性）。【００２４】
本発明は、本発明者により見出された上述の知見に基づいて、完成されたものである。具体的な本発明に係る光学部材用放射線硬化型粘着剤組成物および、それを使用した粘着型光学部材は、以下のとおりである。【００２５】
本発明の光学部材用放射線硬化型粘着剤組成物は、
（メタ）アクリル酸アルキルエステル（ａ１）８０〜９９．８質量％、カルボキシル基含有（メタ）アクリル系モノマー（ａ２）０．１〜１０質量％および水酸基含有（メタ）アクリル系モノマー（ａ３）０．１〜１０質量％から構成される（メタ）アクリル系共重合体（Ａ）（ただし、（ａ１）〜（ａ３）の合計量が１００質量％である。）  １００重量部と、
分子内に（メタ）アクリロイル基を２個有する放射線硬化性アクリル系化合物（Ｂ）  ０．０１〜２０重量部と、
分子内に（メタ）アクリロイル基を３〜１０個有する放射線硬化性アクリル系化合物（Ｃ）  １〜５０重量部と、
水素引抜型光重合性開始剤（Ｄ）  ０．１〜１０重量部と、
分子内にイソシアネート基を２個以上有するイソシアネート系架橋剤（Ｅ）  ０．０１〜１０重量部と、
下記一般式（１）に示されるピペリジル環を有する光安定剤（Ｆ）０．０１〜５重量部とを含むことを特徴とする。【００２６】
【化１】
2011027707.tif 000002
【００２７】
（式（１）中、Ｒ１、Ｒ２は、それぞれ独立して、直接結合、２価の炭化水素基、２価の窒素含有官能基、２価の酸素含有官能基を示す。）
また、上記光学部材用放射線硬化型粘着剤組成物において、前記放射線硬化性アクリル系化合物（Ｂ）が下記一般式（２）で示され、前記放射線硬化性アクリル系化合物（Ｃ）が下記一般式（３）または一般式（４）で示され、
前記（Ａ）成分１００重量部に対して、（Ｂ）成分の配合量が０．０１〜１０重量部で、前記（Ｃ）成分の配合量が１〜３０重量部であり、（Ｂ）成分と（Ｃ）成分との合計配合量が３〜４０重量部であり、かつ（Ｃ）成分の配合量が（Ｂ）成分の配合量よりも大きいことが好ましい。【００２８】
【化２】
2011027707.tif 000003
【００２９】
（式（２）中、Ｒａは、水素または炭素数１〜５のアルキル基、Ｒｂは、炭素数２〜４のアルキル基、Ｒｃは、水素またはメチル基を示す。ｐ、ｑは、それぞれ整数を示し、ｐとｑとの合計が４〜１２である。）【００３０】
【化３】
2011027707.tif 000004
【００３１】
（式（３）中、ｎは、１〜５の整数である。また、ａおよびｂは整数を示し、ａが３〜１０の整数を示すとともに、ａ＋ｂ＝２ｎ＋２を満足する。Ｒ１は、水素またはメチル基を示す。Ｒ２は、水素原子、置換基を有しても良い炭化水素基、置換基を有しても良い酸素含有官能基、置換基を有しても良い窒素含有官能基を示す。）【００３２】
【化４】
2011027707.tif 000005
【００３３】
（式（４）中、ｎは、１〜５の整数である。ａおよびｂは整数を示し、ａが３〜１０の整数を示すとともに、ａ＋ｂ＝２ｎ＋１を満足する。Ｒ１は、水素またはメチル基を示す。Ｒ２、Ｒ３は、それぞれ独立して、水素原子、置換基を有しても良い炭化水素基、置換基を有しても良い酸素含有官能基、置換基を有しても良い窒素含有官能基を示す。）
また、上記光学部材用放射線硬化型粘着剤組成物において、上記放射線硬化性アクリル系化合物（Ｂ）が、ビスフェノールＡポリエチレングリコールジアクリレート、α−フェニル−ω−アクリロイルオキシポリオキシエチレンホルムアルデヒド重縮合物、ビスフェノールＡポリプロピレングリコールジアクリレートおよびビスフェノールＡジグリシジルエーテルアクリル酸付加物からなる群から選択される少なくとも一つであることが好ましい。【００３４】
また、上記光学部材用放射線硬化型粘着剤組成物において、上記放射線硬化性アクリル系化合物（Ｃ）が、ペンタエリスリトールトリアクリレートトルエンジイソシアネートウレタンポリマー、ジペンタエリスリトールヘキサアクリレート、ペンタエリスリトールテトラアクリレート、ペンタエリスリトールトリアクリレートおよびジトリメチロールプロパンテトラアクリレートからなる群から選択される少なくとも一つであることが好ましい。【００３５】
また、上記光学部材用放射線硬化型粘着剤組成物において、前記放射線硬化性アクリル系化合物（Ｂ）が下記一般式（５）で示され、前記放射線硬化性アクリル系化合物（Ｂ）が下記一般式（６）または一般式（７）で示され、
前記（Ａ）成分１００重量部に対して、（Ｂ）成分の配合量が２〜２０重量部で、前記（Ｃ）成分の配合量が３〜５０重量部であり、かつ（Ｂ）成分と（Ｃ）成分との合計配合量が５〜６０重量部であることが好ましい。【００３６】
【化５】
2011027707.tif 000006
【００３７】
（式（５）中、ｎ１，ｎ２はそれぞれ独立して０〜１０の整数を示す。Ｒ１、Ｒ２はそれぞれ独立して、水素原子またはメチル基を示す。Ｘは、炭素数１〜２０の直鎖型または分岐型の２価のアルキル基、炭素数３〜２０の直鎖型または分岐型の２価のシクロアルキル基、下記一般式（ｉ）で示されるアルコキシル基または下記一般式（ｉｉ）で示されるジフェニルアルキル基を示す。【００３８】
【化６】
2011027707.tif 000007
【００３９】
（式（ｉ）中、ｎは１〜２０の整数、ｍは１〜１０の整数を示す。）【００４０】
【化７】
2011027707.tif 000008
【００４１】
（式（ｉｉ）中、ｎは、１〜２０の整数を示し、Ａｒは置換基を有してもよいアリール基を示す。）  【００４２】
【化８】
2011027707.tif 000009
【００４３】
（式（６）中、ｍは１〜５の整数である。ａは１以上、ｂは０以上、ｃは０以上の整数であって、ａとｂとの合計が３〜１０であり、ａ＋ｂ＋ｃ＝２ｍ＋２を満足する。ｎは、２〜６の整数である。Ｒ１は、置換基を有してもよい炭素数２〜４のアルキル基を示す。Ｒ２は、水素またはメチル基を示す。Ｒ３は、水素原子、置換基を有しても良い炭化水素基、置換基を有しても良い酸素含有官能基、置換基を有しても良い窒素含有官能基を示す。）【００４４】
【化９】
2011027707.tif 000010
【００４５】
（式（７）中、ｍは１〜５の整数である。ａは１以上、ｂは０以上、ｃは０以上の整数であって、ａとｂとの合計が３〜１０であり、ａ＋ｂ＋ｃ＝２ｍ＋１の条件を満足する。ｎは、２〜６の整数である。Ｒ１は、置換基を有してもよい炭素数２〜４のアルキル基を示す。Ｒ２は、水素またはメチル基を示す。Ｒ３、Ｒ４は、それぞれ独立して、水素原子、置換基を有しても良い炭化水素基、置換基を有しても良い酸素含有官能基、置換基を有しても良い窒素含有官能基を示す。）
また、上記光学部材用放射線硬化型粘着剤組成物において、上記放射線硬化性アクリル系化合物（Ｂ）が、ネオペンチルグリコールジアクリレート、１，９ノナンジオールジアクリレート、ジメチロールトリシクロデカンジアクリレート、ポリプロピレングリコールジアクリレート、ポリエチレングリコールジアクリレート、ビスフェノールＡポリエチレングリコールジアクリレートおよびα−フェニル−ω−アクリロイルオキシポリオキシエチレンホルムアルデヒド重縮合物からなる群から選択される少なくとも１つの化合物であることが好ましい。【００４６】
また、上記光学部材用放射線硬化型粘着剤組成物において、上記放射線硬化性アクリル系化合物（Ｃ）が、ジペンタエリスリトールカプロラクトンのアクリル酸エステル、ペンタエリスリトールエチレンオキサイドのアクリル酸エステルおよびトリメチロールプロパンエチレンオキサイドのアクリル酸エステルからなる群から選択される少なくとも１つの化合物であることが好ましい。【００４７】
また、上記光学部材用放射線硬化型粘着剤組成物において、光安定剤（Ｆ）が、下記一般式（８）または（９）で示されることが好ましい。【００４８】
【化１０】
2011027707.tif 000011
【００４９】
（式（８）および（９）中、Ｒaは、Ｈ，ＯＨ基、置換または無置換のアルキル基、置換または無置換のアルコキシ基を示す。Ｒｂ、Ｒｃは、それぞれ独立して、直接結合、２価の炭化水素基、２価の窒素含有官能基、２価の酸素含有官能基を示す。Ｒｄは、直接結合、２価の炭化水素基を示す。Ｒｅは、Ｈ、置換または無置換のアルキル基、下記一般式（ｉｉｉ）または（ｉｖ）で示されるピペリジン環を示す。また、nは１〜７の整数を示す。）【００５０】
【化１１】
2011027707.tif 000012
【００５１】
（式（ｉｉｉ）および（ｉｖ）中、Ｒｆは、直接結合、２価の炭化水素基、２価の窒素含有官能基、２価の酸素含有官能基を、Ｒｇは、Ｈ、ＯＨ、置換または無置換のアルキル基、置換または無置換のアルコキシ基を示す。）
また、上記光学部材用放射線硬化型粘着剤組成物において、光安定剤（Ｆ）が、下記化学式１０〜１６で示される化合物からなる群より選択される少なくとも１つの化合物であることが好ましい。【００５２】
【化１２】
2011027707.tif 000013
【００５３】
また、上記光学部材用放射線硬化型粘着剤組成物において、上記光安定剤（Ｆ）の分子量が、２００〜４０００の範囲であることが好ましい。【００５４】
また、上記光学部材用放射線硬化型粘着剤組成物には、（メタ）アクリル系共重合体（Ａ）  １００重量部に対して、カルボキシル基と反応性を有する有機官能基を有するシラン化合物（Ｆ）  ０．０１〜３重量部がさらに含まれることが好ましい。【００５５】
本発明の粘着型光学部材は、上記の粘着剤組成物からなる粘着剤層が、光学部材の片面あるいは両面に形成されてなることを特徴とする。【００５６】
また、上記粘着型光学部材において、上記光学部材が偏光フィルム、位相差フィルム、楕円偏光フィルム、反射防止フィルム、輝度向上フィルムおよび光拡散フィルムからなる群から選択される光学フィルムであることが好ましい。
【発明の効果】
【００５７】
本発明の光学部材用放射線硬化型粘着剤組成物は、光照射により架橋された後、光学部材同士あるいは光学部材と画像表示装置とを貼着した場合、高温条件下および高温多湿条件下においても優れた耐久性と耐光漏れ性とを両立して発揮できる。また、本発明の光学部材用放射線硬化型粘着剤組成物は、硬化（架橋反応）の際には過度にラジカルを捕捉することがないために、反応阻害を引き起こすことなく十分に架橋反応を進行させることができるとともに、光老化およびそれに起因する不具合（耐久性の悪化、光漏れ等）を抑制できる（耐光老化性）。【００５８】
また、本発明の粘着型光学部材は、上記光学部材用放射線硬化型粘着剤組成物からなる粘着剤層を有するために、優れた耐久性、耐光漏れ性および耐光老化性を発揮できる。
【発明を実施するための形態】
【００５９】
本発明に係る光学部材用放射線硬化型粘着剤組成物は、（メタ）アクリル系共重合体（Ａ）１００重量部と、分子内に（メタ）アクリロイル基を２個有する放射線硬化性アクリル系化合物（Ｂ）  ０．０１〜２０重量部と、分子内に（メタ）アクリロイル基を３〜１０個有する放射線硬化性アクリル系化合物（Ｃ）  １〜５０重量部と、水素引抜型光重合性開始剤（Ｄ）  ０．１〜１０重量部と、分子内にイソシアネート基を２個以上有するイソシアネート系架橋剤（Ｅ）  ０．０１〜１０重量部と、所定のピペリジル環を有する光安定剤（Ｆ）０．０１〜５重量部とを含む。
【００６０】
また、本発明の粘着剤組成物の各種物性を改良するため、該粘着剤組成物には、必要に応じて、他の成分が含まれていてもよい。
【００６１】
以下、本発明について具体的に説明するが、上記の、（メタ）アクリル系共重合体（Ａ）、放射線硬化性アクリル系化合物（Ｂ）、放射線硬化性アクリル系化合物（Ｃ）、水素引抜型光重合性開始剤（Ｄ）、イソシアネート基を有する架橋剤（Ｅ）、所定のピペリジル環を有する光安定剤（Ｆ）については、便宜上、それぞれ、（Ａ）成分、（Ｂ）成分、（Ｃ）成分、（Ｄ）成分、（Ｅ）成分、（Ｆ）成分と称する場合がある。また、光学部材用放射線硬化型粘着剤組成物は、単に粘着剤組成物と称する場合がある。
【００６２】
本発明の粘着剤組成物で使用される（メタ）アクリル系共重合体Ａ（（Ａ）成分）は、（メタ）アクリル酸アルキルエステル（ａ１）、カルボキシル基含有（メタ）アクリル系モノマー（ａ２）および水酸基含有（メタ）アクリル系モノマー（ａ３）から構成される。
【００６３】
（メタ）アクリル酸アルキルエステルモノマー（ａ１）としては、メタクリル酸アルキルエステルおよび／またはアクリル酸アルキルエステルであれば特に限定されないが、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸ネオペンチル、（メタ）アクリル酸イソアミル、（メタ）アクリル酸ヘキシル、（メタ）アクリル酸へプチル、（メタ）アクリル酸オクチル、（メタ）アクリル酸２−エチルへキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルなどの（メタ）アクリル酸アルキル（直鎖または分岐アルキル）エステルなどが挙げられ、これらは単独で、または組み合わせて使用できる。
【００６４】
カルボキシル基含有（メタ）アクリル系モノマー（ａ２）としては、カルボキシル基を有する（メタ）アクリル系モノマーモノマーであれば特に限定されないが、例えば、（メタ）アクリル酸、α−エチルアクリル酸、クロトン酸、α−メチルクロトン酸、α−エチルクロトン酸、イソクロトン酸、チグリン酸およびウンゲリカ酸などの付加重合性不飽和脂肪族モノカルボン酸；マレイン酸、フマル酸、イタコン酸、シトラコン酸、メサコン酸、グルタコン酸およびジヒドロムコン酸などの付加重合性不飽和脂肪族ジカルボン酸等が挙げられ、これらは単独で、または組み合わせて使用できる。
【００６５】
水酸基含有（メタ）アクリルモノマー（ａ３）としては、水酸基を有する（メタ）アクリル系モノマーであれば特に限定されないが、例えば、２−ヒドロキシエチル（メタ）アクリレート、２−ヒドロキシプロピル（メタ）アクリレート、６−ヒドロキシヘキシル（メタ）アクリレート、４−ヒドロキシブチル（メタ）アクリレート、ポリプロピレングリコールモノ（メタ）アクリレート、１，６−ヘキサンジオールモノ（メタ）アクリレート等のようなアルキレンジオールのモノ（メタ）アクリレート類；Ｎ−ヒドロキシエチル（メタ）アクリルアミド、Ｎ−ヒドロキシプロピル（メタ）アクリルアミド等のような（メタ）アクリルアミド類などが挙げられ、これらは単独で、または組み合わせて使用できる。この中でも、４−ヒドロキシブチル（メタ）アクリレート、２−ヒドロキシエチル（メタ）アクリレートが好ましい。
【００６６】
また、単量体成分（ａ１）〜（ａ３）の配合量は、（ａ１）成分  ８０〜９９．８質量％、（ａ２）成分  ０．１〜１０質量％、（ａ３）成分  ０．１〜１０質量％であり、好ましくは、（ａ１）成分  ８４〜９９．８質量％、（ａ２）成分  ０．１〜８質量％、（ａ３）成分  ０．１〜８質量％であり、より好ましくは、（ａ１）成分  ９０〜９９．８質量％、（ａ２）成分  ０．１〜５質量％、（ａ３）成分  ０．１〜５質量％である。このような配合量の割合にすることで、再剥離性などのその他の物性を損なうことなく、優れた耐久性を付与することができる。
【００６７】
なお、（Ａ）は、単量体成分（ａ１）〜（ａ３）の他に、必要に応じて、その他の単量体（ａ４）が含まれていてもよい。その他の単量体（ａ４）としては、メトキシエチル（メタ）アクリレート及びエトキシエチル（メタ）アクリレート等のアルコキシアルキル（メタ）アクリレート；グリシジル（メタ）アクリレート等のエポキシ基含有（メタ）アクリレート；アセトアセトキシエチル（メタ）アクリレート等のアセトアセチル基含有（メタ）アクリレート；スチレン、メチルスチレン及びビニルトルエン等の芳香族単量体；メタクリロキシプロピルメトキシシラン、酢酸ビニル、塩化ビニル並びに（メタ）アクリロニトリル等を挙げることができる。その他の単量体の配合比率は、成分（ａ）アクリル酸アルキルエステル１００重量部に対して、好ましくは０．１〜１０重量部、より好ましくは０．１〜５重量部である。
【００６８】
また、（メタ）アクリル系共重合体（Ａ）のゲルパーミュエーションクロマトグラフィー（ＧＰＣ）による重量平均分子量（Ｍｗ）は、好ましくは５０万〜２００万であり、より好ましくは５０万〜１８０万である。
【００６９】
（メタ）アクリル系共重合体（Ａ）のゲルパーミュエーションクロマトグラフィー（ＧＰＣ）による重量平均分子量（Ｍｗ）が上記の範囲である場合、高温条件下においても十分な凝集力が発揮でき、発泡やハガレの発生を抑制できる。また、十分な凝集力により光学部材の歪みを抑制できることから、例えばガラス基板と光学部材との貼り合わせに使用する場合には、貼付面周端部での光漏れ現象の発生を低減することができる。
【００７０】
（メタ）アクリル系共重合体（Ａ）のＴｇ（ガラス転移点）は、好ましくは−２０℃以下であり、より好ましくは−８０〜−３０℃であり、さらに好ましくは−７０〜−５０℃である。成分（Ａ）のＴｇをこのような範囲に規定すると、本発明の粘着剤組成物からなる粘着剤層を有する粘着型光学部材を被着体に貼着した際に、被着体に対する密着性を一定にすることができる。なお、Ｔｇ（ガラス転移点）は、Ｆｏｘの式により算出される。
【００７１】
また、本発明に用いられる（メタ）アクリル系共重合体（Ａ）の重合方法は特に制限されるものではなく、溶液重合、乳化重合、懸濁重合などの公知の方法により重合できるが、重合により得られた共重合体の混合物を用いて本発明の光学部材用放射線硬化型粘着剤組成物を製造するに当り、処理工程が比較的簡単で且つ短時間で行えることから溶液重合により重合することが好ましい。
【００７２】
溶液重合とは、一般に、重合槽内に所定の有機溶媒、単量体、重合開始剤、及び、必要に応じて用いられる連鎖移動剤を仕込み、窒素気流中又は有機溶媒の還流温度で、撹拌しながら数時間加熱反応させることにより行われる重合方法である。なお、この場合に有機溶媒、単量体および／または重合開始剤を逐次添加してもよい。
【００７３】
上記の重合用有機溶媒としては、例えば、ベンゼン、トルエン、エチルベンゼン、ｎ−プロピルベンゼン、ｔ−ブチルベンゼン、ｏ−キシレン、ｍ−キシレン、ｐ−キシレン、テトラリン、デカリン、芳香族ナフサなどの芳香族炭化水素類；例えば、ｎ−ヘキサン、ｎ−ヘプタン、ｎ−オクタン、ｉ−オクタン、ｎ−デカン、ジペンテン、石油スピリット、石油ナフサ、テレピン油などの脂肪系もしくは脂環族系炭化水素類；例えば、酢酸エチル、酢酸ｎ−ブチル、酢酸ｎ−アミル、酢酸２−ヒドロキシエチル、酢酸２−ブトキシエチル、酢酸３−メトキシブチル、安息香酸メチルなどのエステル類；例えば、アセトン、メチルエチルケトン、メチル−ｉ−ブチルケトン、イソホロン、シクロヘキサノン、メチルシクロヘキサノンなどのケトン類；例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテルなどのグリコールエーテル類；例えば、メチルアルコール、エチルアルコール、ｎ−プロピルアルコール、ｉ−プロピルアルコール、ｎ−ブチルアルコール、ｉ−ブチルアルコール、ｓ−ブチルアルコール、ｔ−ブチルアルコールなどのアルコール類；などを挙げることができる。これらの有機溶媒はそれぞれ単独で、又は２種以上混合して用いることができる。
【００７４】
これら重合用有機溶媒のうち、前記（メタ）アクリル系共重合体（Ａ）の重合に際しては、重合反応中に連鎖移動を生じにくい有機溶媒、例えば、エステル類、ケトン類を使用することが好ましく、特に、（メタ）アクリル系共重合体（Ａ）の溶解性、重合反応の容易さなどの点から、酢酸エチル、メチルエチルケトン、アセトンなどの使用が好ましい。
【００７５】
前記重合開始剤としては、通常の溶液重合で使用できる有機過酸化物、アゾ化合物などを使用することが可能である。
【００７６】
このような有機過酸化物としては、例えば、ｔ−ブチルハイドロパーオキサイド、クメンハイドロオキサイド、ジクミルパーオキサイド、ベンゾイルパーオキシド、ラウロイルパーオキシド、カプロイルパーオキシド、ジ−ｉ−プロピルパーオキシジカーボネート、ジ−２−エチルヘキシルパーオキシジカーボネート、ｔ−ブチルパーオキシビバレート、２，２−ビス（４，４−ジ−ｔ−ブチルパーオキシシクロヘキシル）プロパン、２，２−ビス（４，４−ジ−ｔ−アミルパーオキシシクロヘキシル）プロパン、２，２−ビス（４，４−ジ−ｔ−オクチルパーオキシシクロヘキシル）プロパン、２，２−ビス（４，４−ジ−α−クミルパーオキシシクロヘキシル）プロパン、２，２−ビス（４，４−ジ−ｔ−ブチルパーオキシシクロヘキシル）ブタン、２，２−ビス（４，４−ジ−ｔ−オクチルパーオキシシクロヘキシル）ブタンなどが挙げられ、アゾ化合物としては、例えば、２，２’−アゾビス−ｉ−ブチロニトリル、２，２’−アゾビス−２，４−ジメチルバレロニトリル、２，２’−アゾビス−４−メトキシ−２，４−ジメチルバレロニトリルなどを挙げることができる。
【００７７】
これら有機過酸化物のうち、前記（メタ）アクリル系共重合体（Ａ）の重合に際しては、重合反応中にグラフト反応を起こさない重合開始剤が好ましく、特にアゾ系が好ましい。その配合量は、通常、単量体合計１００重量部に対して０．０１〜２重量部、好ましくは０．１〜１．０重量部である。
【００７８】
また、本発明に用いられる（メタ）アクリル系共重合体（Ａ）の製造に際しては、連鎖移動剤は使用しないのが普通であるが、本発明の目的及び効果を損なわない範囲で、必要に応じて使用することは可能である。
【００７９】
このような連鎖移動剤としては、例えば、シアノ酢酸；シアノ酢酸の炭素数１〜８のアルキルエステル類；ブロモ酢酸；ブロモ酢酸の炭素数１〜８のアルキルエステル類；アントラセン、フェナントレン、フルオレン、９−フェニルフルオレンなどの芳香族化合物類；ｐ−ニトロアニリン、ニトロベンゼン、ジニトロベンゼン、ｐ−ニトロ安息香酸、ｐ−ニトロフェノール、ｐ−ニトロトルエンなどの芳香族ニトロ化合物類；ベンゾキノン、２，３，５，６−テトラメチル−ｐ−ベンゾキノンなどのベンゾキノン誘導体類；トリブチルボランなどのボラン誘導体；四臭化炭素、四塩化炭素、１，１，２，２−テトラブロモエタン、トリブロモエチレン、トリクロロエチレン、ブロモトリクロロメタン、トリブロモメタン、３−クロロ−１−プロペンなどのハロゲン化炭化水素類；クロラール、フラルデヒドなどのアルデヒド類：炭素数１〜１８のアルキルメルカプタン類；チオフェノール、トルエンメルカプタンなどの芳香族メルカプタン類；メルカプト酢酸、メルカプト酢酸の炭素数１〜１０のアルキルエステル類；炭素数１〜１２のヒドロキシアルキルメルカプタン類；ビネン、ターピノレンなどのテルペン類；などを挙げることができる。
【００８０】
重合温度としては、一般に約３０〜１８０℃、好ましくは４０〜１５０℃、より好ましくは５０〜９０℃の範囲である。
【００８１】
なお、溶液重合法などで得られた重合物中に未反応の単量体が含まれる場合は、該単量体を除くために、メタノールなどによる再沈澱法で精製することも可能である。
【００８２】
本発明の粘着剤組成物には、（Ａ）成分１００重量部に対して、（Ｂ）成分が０．０１〜２０重量部、（Ｃ）成分が１〜５０重量部が含まれる。ここで、放射線硬化性アクリル系化合物（Ｂ）は、分子内に（メタ）アクリロイル基を２個有する化合物であれば特に限定されない。また、放射線硬化性アクリル系化合物（Ｃ）は、分子内に（メタ）アクリロイル基を３〜１０個有する化合物であれば特に限定されないが、分子内に（メタ）アクリロイル基を３〜６個有する化合物であることが好ましい。
【００８３】
このように、本発明の粘着剤組成物には、上記（Ｂ）成分および（Ｃ）成分が含まれるために、粘着剤組成物に放射線が照射されると、ラジカル連鎖反応が発生する。その結果、（Ａ）成分と（Ｂ）成分もしくは（Ｃ）成分との間、または（Ｂ）成分と（Ｃ）成分との間において、架橋構造が形成され、非常に高い架橋密度を有する３次元ポリマー構造が構築される。かかる３次元ポリマー構造は、高温あるいは高温多湿の条件においても良好な引張強度を有するので、優れた耐久性発現に寄与する。
【００８４】
また、後述する光安定剤の添加によっても、放射線による硬化反応中にラジカルが捕捉されにくく、優れた耐久性と耐光漏れ性とをバランス良く両立することができることから、下記配合条件（１）または（２）を満たすことが好ましい。
【００８５】
配合条件（１）：（Ａ）成分100重量部に対して、（Ｂ）成分の配合量が0.01〜10重量部であり、前記（Ｃ）成分の配合量が1〜３０重量部であり、（Ｂ）成分と（Ｃ）成分との合計配合量が３〜４０重量部であり、かつ（Ｃ）成分の配合量が（Ｂ）成分の配合量よりも大きい。
【００８６】
配合条件（２）：前記（Ａ）成分100重量部に対して、（Ｂ）成分の配合量が２〜２0重量部で、前記（Ｃ）成分の配合量が３〜５０重量部であり、かつ（Ｂ）成分と（Ｃ）成分との合計配合量が５〜６０重量部であり、かつ（Ｃ）成分の配合量が（Ｂ）成分の配合量よりも大きい。
【００８７】
さらに、上記配合条件（１）を満たす場合、（Ｂ）成分が下記一般式（２）で示される化合物（（Ｂ１）成分）であり、かつ（Ｃ）成分が下記一般式（３）または一般式（４）で示される化合物（（Ｃ１）成分、（Ｃ２）成分）であることが好ましい。
【００８８】
本発明の粘着剤組成物が、配合条件（１）を満たし、かつ（Ｂ１）成分と（Ｃ１）成分または（Ｃ２）成分とを含む場合、光照射により粘着剤組成物に硬化反応（架橋反応）が生じると、下記の特殊な架橋構造が構築される。まず、（Ｃ１）成分および（Ｃ２）成分により、架橋度が高い、３次元の架橋構造が形成される。また、該架橋構造中には、（Ｂ１）成分に由来するビスフェノール構造（ハードセグメント）も含まれる。この３次元の架橋構造およびハードセグメントでは、分子運動の自由度（回転、振動など）が低くなるために、凝集力が向上し、被着体間の粘着剤組成物の引張強度が上昇する。
【００８９】
また、該架橋構造中には、（Ｂ１）成分に由来するアルキレンオキサイド構造（ソフトセグメント）も含まれる。このソフトセグメントは、ハードセグメントに比べて、分子運動（回転、振動など）の自由度が高い。つまり、該架橋構造中のソフトセグメントにおいては、凝集力が低くなるので、粘着剤組成物―被着体間の濡れ性および硬化後の粘着剤組成物の柔軟性が改善される。
【００９０】
さらに、（Ｂ２）成分と（Ｃ１）成分または（Ｃ２）成分との配合比率が、上記の配合条件（２）を満たすことによって、上述したような、強い引張強度と、柔軟性とが両立される。  
【００９１】
つまり、本発明の粘着剤組成物が、配合条件（１）を満たし、かつ（Ｂ１）成分と（Ｃ１）成分または（Ｃ２）成分を含む場合、高温高湿や高温の条件下であっても、外観変化（ハガレ、ウキ、発泡の発生）や接着力の変化の少ない優れた耐久性と、漏光面積やコントラストが極小化された良好な耐光漏れ性とが両立されるとともに、粘着剤組成物―被着体間の濡れ性が改善される。
【００９２】
また、上記配合条件（１）を満たす本発明の粘着剤組成物において、（Ｂ）成分の配合量は、（Ａ）成分１００重量部に対して、０．０１〜１０重量部であり、好ましくは、０．０１〜８重量部であり、より好ましくは、０．０１〜６重量部である。また、本発明の粘着剤組成物において、（Ｃ）成分の配合量は、（Ａ）成分１００重量部に対して、１〜３０重量部であり、好ましくは、１〜２５重量部であり、より好ましくは、１〜２０重量部である。
【００９３】
また、上記配合条件（１）を満たす本発明の粘着剤組成物における（Ｂ）成分と（Ｃ）成分との合計量は、（Ａ）成分１００重量部に対して、３〜４０重量部であり、好ましくは、３〜３５重量部であり、より好ましくは、５〜３０重量部である。
【００９４】
また、上記配合条件（１）を満たす本発明の粘着剤組成物における（Ｃ）成分の配合量は、（Ｂ）成分の配合量よりも大きく、（Ｃ）成分の配合量と（Ｂ）成分の配合量との量比（（Ｃ）成分の配合量／（Ｂ）成分の配合量）は、３．５〜２００が好ましく、４〜１５０がより好ましい。
【００９５】
このように、（Ｂ）成分および（Ｃ）成分の配合量、（Ｂ）成分と（Ｃ）成分との合計量、（Ｂ）成分と（Ｃ）成分との量比を上記の範囲に設定することで、架橋後の粘着剤組成物に、光学部材の寸法変形に由来する応力を一時的に緩和できる適度な柔軟性とともに、応力を緩和した後、寸法変形を復元する強い引張強度を付与することができる。
【００９６】
上記（Ｂ１）成分は、下記一般式（２）で示される。
【００９７】
【化１３】
2011027707.tif 000014
【００９８】
（上記一般式（２）中において、Ｒａは、水素または炭素数１〜５のアルキル基を示す。Ｒｂは、炭素数２〜４のアルキル基を示す。Ｒｃは、水素またはメチル基を示す。また、ｐ、ｑは、それぞれ整数を示し、ｐとｑとの合計が４〜１２である。）
上記一般式（２）で示される化合物（（Ｂ１）成分）としては、下記化学式にて示されるような、ビスフェノールＡポリエチレングリコールジアクリレート（化学式（１６））、α−フェニル−ω−アクリロイルオキシポリオキシエチレンホルムアルデヒド重縮合物（化学式（１７））、ビスフェノールＡポリプロピレングリコールジアクリレート（化学式（１８））等が挙げられ、これらは単独で、または組み合わせて使用できる。
【００９９】
【化１４】
2011027707.tif 000015
【０１００】
（上記化学式（１７）〜（１９）において、ｍ、ｎは整数であり、かつ、ｍ＋ｎ＝４を満たす。）
上記（Ｃ１）成分、（Ｃ２）成分は、それぞれ下記一般式（３）、（４）で示される。
【０１０１】
【化１５】
2011027707.tif 000016
【０１０２】
（上記式（３）中、ｎは、１〜５の整数であり、ａおよびｂは整数を示し、ａが３〜１０の整数を示すとともに、ａ＋ｂ＝２ｎ＋２を満足し、Ｒ１は、水素またはメチル基を示し、Ｒ２は、水素原子、置換基を有しても良い炭化水素基、置換基を有しても良い酸素含有官能基、置換基を有しても良い窒素含有官能基を示す。）
【０１０３】
【化１６】
2011027707.tif 000017
【０１０４】
（上記式（４）中、ｎは、１〜５の整数であり、ａおよびｂは整数を示し、ａが３〜１０の整数を示すとともに、ａ＋ｂ＝２ｎ＋１を満足し、Ｒ１は、水素またはメチル基を示し、Ｒ２、Ｒ３は、それぞれ独立して、水素原子、置換基を有しても良い炭化水素基、置換基を有しても良い酸素含有官能基、置換基を有しても良い窒素含有官能基を示す。）
上記一般式（３）中のＲ２および一般式（４）中のＲ２、Ｒ３において、炭化水素基は、炭素原子と水素原子からなる官能基であれば特に限定されないが、例えば、アルキル基、アルケニル基、アルキニル基などの脂肪族炭化水素基、シクロアルキル基、シクロアルケニル基、シクロアルキニル基などの脂環式炭化水素基、フェニル基、ナフチル基、アントリル基、フェナントリル基などの芳香族炭化水素基が挙げられる。
【０１０５】
上記一般式（３）中のＲ２および一般式（４）中のＲ２、Ｒ３において、酸素含有官能基は、酸素原子を含む官能基である限り特に限定されないが、具体的には、カルボキシル基、水酸基、アルコール基、カルボニル基、キノン基、ラクトン基、エポキシ基、ケトン基、アクリル酸、ニトロ基、スルフォン基、リン酸等が挙げられ、更にこれらの基を有する化合物が縮合した無水物やエステル結合物及びアルカリ塩等が挙げられる。
【０１０６】
上記一般式（３）中のＲ２および一般式（４）中のＲ２、Ｒ３において、窒素含有官能基は、窒素原子を含む官能基である限り特に限定されないが、アミノ基、アミド基、イミノ基、イミダゾール基、ニトリル基及びピリジル基などが挙げられる。
【０１０７】
上記一般式（３）または一般式（４）で化合物としては、下記化学式で示されるような、ペンタエリスリトールトリアクリレートトルエンジイソシアネートウレタンプレポリマー（化学式（２０））、ジペンタエリスリトールヘキサアクリレート（化学式（２１））、ペンタエリスリトールテトラアクリレート（化学式（２２））、ペンタエリスリトールトリアクリレート（化学式（２３））、ジトリメチロールプロパンテトラアクリレート（化学式（２４））、トリメチロールプロパンアクリレート（化学式（２５））、ジペンタエリスリトールトリアクリレート（化学式（２６））、ジペンタエリスリトールトリアクリレート（化学式（２７））、トリメチロオールプロパンプロピレンオキサイドのアクリル酸エステル（化学式（２８）、（２９））、ペンタエリスリトールトリアクリレートイソホロンジイソシアネートウレタンアクリレート（化学式（３０））等が挙げられる。
【０１０８】
【化１７】
2011027707.tif 000018
【０１０９】
【化１８】
2011027707.tif 000019
【０１１０】
（上記化学式（２６）および（２７）中、Ｒ２は、水素原子、置換基を有しても良い炭化水素基、置換基を有しても良い酸素含有官能基、置換基を有しても良い窒素含有官能基を示す。）
さらに、上記配合条件（２）を満たす場合、（Ｂ）成分が下記一般式（５）で示される化合物（（Ｂ２）成分）であり、かつ（Ｃ）成分が上記一般式（６）または（Ｃ７）で示される化合物（（Ｃ３）成分、（Ｃ４）成分）であることが好ましい。さらに好ましくは、ペンタエリスリトールとアクリル酸との反応により得られる多官能アクリレートとイソシアネート化合物との反応により得られる化合物である。
【０１１１】
このように、本発明の粘着剤組成物が、配合条件（２）を満たし、かつ（Ｂ２）成分と（Ｃ３）成分または（Ｃ４）成分とを含む場合、光照射により粘着剤組成物に硬化反応（架橋反応）が生じると、（Ｃ３）成分および（Ｃ４）成分により、高度な３次元の架橋構造が形成される。この架橋構造では、分子運動の自由度が低くなるために、凝集力が向上し、被着体間の粘着剤組成物の引張強度が上昇する。
【０１１２】
一方、該架橋構造中には、（Ｂ２）成分に由来するアルキレンオキサイド構造（ソフトセグメント）も含まれる。このソフトセグメントは、比較的、分子運動（回転、振動など）の自由度が高い。つまり、該架橋構造中のソフトセグメントにおいては、凝集力が低くなるので、粘着剤組成物―被着体間の濡れ性および硬化後の粘着剤組成物の柔軟性が改善される。
【０１１３】
さらには、（Ｂ２）成分と（Ｃ３）成分または（Ｃ４）成分との配合比率が、上記の配合条件（２）を満たすことによって、上述したような、強い引張強度と、柔軟性とが両立され、粘着剤組成物―被着体間の濡れ性が向上する。
【０１１４】
つまり、本発明の粘着剤組成物が、配合条件（２）を満たし、かつ（Ｂ２）成分と（Ｃ３）成分または（Ｃ４）成分を含む場合、高温高湿や高温の条件下であっても、外観変化（ハガレ、ウキ、発泡の発生）や接着力の変化の少ないといった優れた耐久性と、漏光面積やコントラストが極小化された良好な耐光漏れ性とが両立されるとともに、粘着剤組成物―被着体間の濡れ性が改善される。
【０１１５】
また、上記配合条件（２）を満たす本発明の粘着剤組成物において、（Ｂ）成分の配合量は、（Ａ）成分１００重量部に対して、２〜２０重量部であり、好ましくは、２〜１８重量部であり、より好ましくは、２〜１６重量部である。また、本発明の粘着剤組成物において、（Ｃ）成分の配合量は、（Ａ）成分１００重量部に対して、３〜５０重量部であり、好ましくは、３〜４０重量部であり、より好ましくは、３〜３０重量部である。
【０１１６】
また、上記配合条件（２）を満たす本発明の粘着剤組成物における（Ｂ）成分と（Ｃ）成分との合計量は、（Ａ）成分１００重量部に対して、５〜６０重量部であり、好ましくは、５〜５０重量部であり、より好ましくは、５〜４０重量部である。
【０１１７】
また、上記配合条件（２）を満たす本発明の粘着剤組成物における（Ｃ）成分の配合量は、（Ｂ）成分の配合量よりも大きく、（Ｃ）成分の配合量と（Ｂ）成分の配合量との量比（（Ｃ）成分の配合量／（Ｂ）成分の配合量）が、３．５〜２００であることが好ましく、４〜１５０であることがより好ましい。
【０１１８】
このように、（Ｂ）成分および（Ｃ）成分の配合量、（Ｂ）成分と（Ｃ）成分との合計量、（Ｂ）成分と（Ｃ）成分との量比を上記の範囲に設定することで、架橋後の粘着剤組成物に、光学部材の寸法変形に由来する応力を一時的に緩和できる適度な柔軟性とともに、応力を緩和した後、寸法変形を復元する強い引張強度を付与することができる。
【０１１９】
上記（Ｂ２）成分は、下記一般式（５）で示される。
【０１２０】
【化１９】
2011027707.tif 000020
【０１２１】
（式（５）中、ｎ１，ｎ２はそれぞれ独立して０〜１０の整数を示す。Ｒ１、Ｒ２はそれぞれ独立して、水素原子またはメチル基を示す。Ｘは、炭素数１〜２０の直鎖型または分岐型の２価のアルキル基、炭素数３〜２０の直鎖型または分岐型の２価のシクロアルキル基、下記一般式（ｉ）で示されるアルコキシル基または下記一般式（ｉｉ）で示されるジフェニルアルキル基を示す。）
【０１２２】
【化２０】
2011027707.tif 000021
【０１２３】
（式（ｉ）中、ｎは１〜２０の整数、ｍは１〜１０の整数を示す。）
【０１２４】
【化２１】
2011027707.tif 000022
【０１２５】
（式（ｉｉ）中、ｎは、１〜２０の整数を示し、Ａｒは置換基を有してもよいアリール基を示す。）
上記式（５）中のＸが、炭素数１〜２０の直鎖型または分岐型の２価のアルキル基である場合、該アルキル基の炭素数は、１〜１６が好ましく、１〜１２がより好ましい。なお、該アルキル基は、直鎖型であっても、分岐型であってもよい。
【０１２６】
具体的には、下記化学式（３１）で示されるようなネオペンチルグリコールジアクリレートや下記化学式（３２）で示されるような１，９ノナンジオールジアクリレート等が挙げられる。
【０１２７】
【化２２】
2011027707.tif 000023
【０１２８】
上記式（５）中のＸが、炭素数３〜２０の直鎖型または分岐型の２価のシクロアルキル基である場合、該アルキル基の炭素数は、３〜１８が好ましく、３〜１４がより好ましい。なお、該シクロアルキル基は、直鎖型であっても、分岐型であってもよい。
【０１２９】
具体的には、下記化学式（３３）で示されるようなジメチロールトリシクロデカンジアクリレート等が挙げられる。
【０１３０】
【化２３】
2011027707.tif 000024
【０１３１】
上記式（５）中のＸが、上記式（ｉ）で示されるアルコキシル基である場合、該アルキル基中のｎは好ましくは１〜１４、より好ましくは、１〜１０の整数、ｍは好ましくは１〜８、より好ましくは、１〜６の整数を示す。
【０１３２】
具体的には、下記化学式（３４）で示されるようなポリプロピレングリコールジアクリレート、下記化学式（３５）で示されるようなポリエチレングリコールジアクリレート等が挙げられる。
【０１３３】
【化２４】
2011027707.tif 000025
【０１３４】
上記式（５）中のＸが、上記一般式（ｉｉ）で示されるジフェニルアルキル基である場合、ジフェニルアルキル基中のｎは、１〜１２が好ましく、１〜６がより好ましい。
【０１３５】
具体的には、下記化学式（３６）で示されるようなビスフェノールＡポリエチレングリコールジアクリレート、下記構造式（３７）で示されるようなα−フェニル−ω−アクリロイルオキシポリオキシエチレンホルムアルデヒド重縮合物が挙げられ、これらは単独で、または組み合わせて使用できる。
【０１３６】
【化２５】
2011027707.tif 000026
【０１３７】
（上記式（３６）および（３７）において、ｍ、ｎはそれぞれ整数であり、かつ、ｍ＋ｎ＝４を満足する。）
上記（Ｃ３）成分、（Ｃ４）成分は、それぞれ、下記一般式（６）、（７）で示される。
【０１３８】
【化２６】
2011027707.tif 000027
【０１３９】
（上記式（６）中、ｎは、１〜５の整数であり、ａおよびｂは整数を示し、ａが３〜１０の整数を示すとともに、ａ＋ｂ＝２ｎ＋２を満足し、Ｒ１は、水素またはメチル基を示し、Ｒ２は、水素原子、置換基を有しても良い炭化水素基、置換基を有しても良い酸素含有官能基、置換基を有しても良い窒素含有官能基を示す。）
【０１４０】
【化２７】
2011027707.tif 000028
【０１４１】
（上記式（７）中、ｎは、１〜５の整数であり、ａおよびｂは整数を示し、ａが３〜１０の整数を示すとともに、ａ＋ｂ＝２ｎ＋１を満足し、Ｒ１は、水素またはメチル基を示し、Ｒ２、Ｒ３は、それぞれ独立して、水素原子、置換基を有しても良い炭化水素基、置換基を有しても良い酸素含有官能基、置換基を有しても良い窒素含有官能基を示す。）
上記一般式（６）中のＲ２および一般式（７）中のＲ２、Ｒ３において、炭化水素基は、炭素原子と水素原子からなる官能基であれば特に限定されないが、例えば、アルキル基、アルケニル基、アルキニル基などの脂肪族炭化水素基、シクロアルキル基、シクロアルケニル基、シクロアルキニル基などの脂環式炭化水素基、フェニル基、ナフチル基、アントリル基、フェナントリル基などの芳香族炭化水素基が挙げられる。
【０１４２】
上記一般式（６）中のＲ２および一般式（７）中のＲ２、Ｒ３において、炭化水素基は、炭素原子と水素原子からなる官能基であれば特に限定されないが、例えば、アルキル基、アルケニル基、アルキニル基などの脂肪族炭化水素基、シクロアルキル基、シクロアルケニル基、シクロアルキニル基などの脂環式炭化水素基、フェニル基、ナフチル基、アントリル基、フェナントリル基などの芳香族炭化水素基が挙げられる。
【０１４３】
上記一般式（６）中のＲ２および一般式（７）中のＲ２、Ｒ３において、酸素含有官能基は、酸素原子を含む官能基である限り特に限定されないが、具体的には、カルボキシル基、水酸基、アルコール基、カルボニル基、キノン基、ラクトン基、エポキシ基、ケトン基、アクリル酸、ニトロ基、スルフォン基、リン酸等が挙げられ、更にこれらの基を有する化合物が縮合した無水物やエステル結合物及びアルカリ塩等が挙げられる。
【０１４４】
上記一般式（６）中のＲ２および一般式（７）中のＲ２、Ｒ３において、窒素含有官能基は、窒素原子を含む官能基である限り特に限定されないが、アミノ基、アミド基、イミノ基、イミダゾール基、ニトリル基及びピリジル基などが挙げられる。
【０１４５】
具体的な（Ｃ３）成分、（Ｃ４）成分としては、下記化学式（３８）に示されるようなジペンタエリスリトールカプロラクトンのアクリル酸エステル、下記構造式（３９）に示されるようなペンタエリスリトールエチレンオキサイドのアクリル酸エステル、下記構造式（４０）に示されるようなトリメチロールプロパンエチレンオキサイドのアクリル酸エステル等が挙げられる。
【０１４６】
【化２８】
2011027707.tif 000029
【０１４７】
（上記式（３９）中、ａは、１〜４の整数、ａ＋ｂ＝４を満たす。）
【０１４８】
【化２９】
2011027707.tif 000030
【０１４９】
（上記式（４０）中、ａは、ｍ＝１、ａ＝３、ｂ＝０またはｍ＝３、ａ＝１，ｂ＝２を満たす。）
本発明の粘着剤組成物には、紫外線等の放射線により該粘着剤組成物を硬化するために、（Ａ）成分１００重量部に対して、水素引抜型光重合性開始剤（Ｄ）  ０．１〜１０重量部が含まれる。
【０１５０】
（Ｄ）成分としては、例えば、アセトフェノン、メトキシアセトフェノン、２，２−ジエトキシアセトフェノン、ｐ−ジメチルアミノアセトフェノン、２，２−ジメトキシ−２−フェニルアセトフェノン、α−ヒドロキシ−α，α’−ジメチルアセトフェノン、２−ヒドロキシ−２−シクロヘキシルアセトフェノン、２−メチル−１［４−（メチルチオ）フェニル］−２−モンフォリノプロパノン−１等のアセトフェノン類、ベンゾイン、ベンゾインメチルエーテル、ベンゾインエチルエーテル、ベンゾインイソプロピルブチルエーテル等のベンゾインエーテル類、ベンゾフェノン、２−クロロベンゾフェノン、ｐ，ｐ’−ジクロロベンゾフェノン，Ｎ，Ｎ’−テトラメチル−４，４’−ジアミノベンゾフェノン、４−（２−ヒドロキシエトキシ）フェニル（２−ヒドロキシ−２−プロピル）ケトン等のケトン類、チオキサンソン、２−クロロチオキサンソン、２−メチルチオキサンソン等のチオキサンソン類、ビスアシルホスフィンオキサイド、ベンゾイルホスフィンオキサイド等のホスフィン酸化物、ベンジルジメチルケタール等のケタール類、カンファン−２，３−ジオン、フェナントレンキノン等のキノン類などが挙げられ、これらは単独で、または組み合わせて使用できる。
【０１５１】
また、本発明の粘着剤組成物における（Ｄ）成分の配合量は、（Ａ）成分１００重量部に対して、０．１〜１０重量部であり、好ましくは、０．１〜８重量部であり、より好ましくは、０．１〜６である。
【０１５２】
本発明の粘着剤組成物には、分子内にイソシアネート基を２個以上有するイソシアネート系架橋剤（Ｅ）  ０．０１〜１０重量部が含まれる。
【０１５３】
また、イソシアネート系架橋剤（Ｅ）としては、常温又は加熱下で（メタ）アクリル系共重合体（Ａ）の水酸基と架橋し得るイソシアネート基を、分子内に２個以上有するイソシアネート系架橋剤であれば特に限定されないが、例えば、トリレンジイソシアネート、クロルフェニレンジイソシアネート、ヘキサメチレンジイソシアネート、テトラメチレンジイソシアネート、イソホロンジイソシアネート、ジフェニルメタンジイソシアネート、水添されたジフェニルメタンジイソシアネートなどのイソシアネートモノマーや、それらをトリメチロールプロパンなどの２価以上のアルコール化合物等に付加反応させたイソシアネート化合物やイソシアヌレート化物等が挙げられる。
【０１５４】
また、公知のポリエーテルポリオールやポリエステルポリオール、アクリルポリオール、ポリブタジエンポリオール、ポリイソプレンポリオールなどにイソシアネート化合物を付加反応させたウレタンプレポリマー型のイソシアネート等も挙げられる。
【０１５５】
また、本発明の粘着剤組成物における（Ｅ）成分の配合量は、（Ａ）成分１００重量部に対して、０．１〜１０重量部であり、好ましくは、０．１〜８重量部であり、より好ましくは、０．１〜６重量部である。このような範囲で含まれることにより、粘着剤組成物を架橋した後のゲル分率を調節しやすくなる。
【０１５６】
上記光安定剤（Ｆ）は、光学部材あるいは光学部材と被着体とを、本発明の粘着剤組成物で接着させた際に、バックライト装置等からの光により生じるラジカルを捕捉する機能を有する化合物であり、下記一般式（１）に示されるピペリジル環を有する化合物である。
【０１５７】
【化３０】
2011027707.tif 000031
【０１５８】
（上記式（１）中、Ｒ１、Ｒ２は、それぞれ独立して、直接結合、２価の炭化水素基、２価の窒素含有官能基、２価の酸素含有官能基を示す。）
ここで、２価の炭化水素基とは、２つの結合手を有する炭化水素であれば特に限定されず、不飽和炭化水素であっても飽和炭化水素であってもよい。２価の炭化水素基としては、例えば、炭素数１〜２０のアルキレン基、炭素数６〜２０のアリーレン基、およびこれらが結合してなる基が挙げられ、この中でも、炭素数１〜２０のアルキレン基が好ましく、炭素数１〜５のアルキレン基がより好ましい。
【０１５９】
２価の窒素含有官能基とは、２つの結合手を有し、かつ窒素を含む官能基であれば特に限定されず、例えば、―ＮＨ−、―Ｎ（Ｒ）−等で示される官能基が挙げられる（ここで、Ｒは、置換型または無置換型の、アルキル基、アリール基、アルキルアリール基を示す。）。
【０１６０】
２価の酸素含有官能基とは、２つの結合手を有する酸素を含む官能基であれば特に限定されず、例えば、―Ｏ−、―Ｏ（Ｒ）−、−ＯＣ（Ｏ）−等で示される官能基が挙げられる（ここで、Ｒは、置換型または無置換型の、アルキル基、アリール基、アルキルアリール基を示す。）
上記一般式（１）中で、Ｒ２が２価の窒素含有官能基である光安定剤（Ｆ）は、例えば、日本チバ・ジャパン株式会社製のＴＩＮＵＶＩＮ  １１１ＦＤＬ（商品名）、ＴＩＮＵＶＩＮ  １５２（商品名）、ＣＨＩＭＡＳＳＯＲＢ  １１９ＦＬ（商品名）、ＣＨＩＭＡＳＳＯＲＢ  ２０２０ＦＬ（商品名）、ＣＨＩＭＡＳＳＯＲＢ  ９４４ＦＬ（商品名）として市販されている。
【０１６１】
また、光安定剤（Ｆ）として、放射線照射による硬化反応中ではラジカルを捕捉しにくく、貼着時では遅延ラジカル捕捉効果を発揮するという観点から、下記一般式（８）または（９）で示される化合物が好ましい。
【０１６２】
【化３１】
2011027707.tif 000032
【０１６３】
（上記式（８）および（９）中、Ｒａは、Ｈ，ＯＨ基、置換または無置換のアルキル基、置換または無置換のアルコキシ基を示す。Ｒｂ、Ｒｃは、それぞれ独立して、直接結合、２価の炭化水素基、２価の窒素含有官能基、２価の酸素含有官能基を示す。Ｒｄは、直接結合、２価の炭化水素基を示す。Ｒｅは、Ｈ、置換または無置換のアルキル基、下記一般式（ｉｉｉ）または（ｉｖ）で示されるピペリジン環を示す。また、ｎは１〜７の整数を示す。）
【０１６４】
【化３２】
2011027707.tif 000033
【０１６５】
（上記式（ｉｉｉ）および（ｉｖ）中、Ｒｆは、直接結合、２価の炭化水素基、２価の窒素含有官能基、２価の酸素含有官能基を、Ｒｇは、Ｈ、ＯＨ、置換または無置換のアルキル基、置換または無置換のアルコキシ基を示す。）
また、上記一般式（８）および（９）における「２価の炭化水素基」、「２価の窒素含有官能基」、「２価の酸素含有官能基」は、それぞれ、上記一般式（７）および（９）における「２価の炭化水素基」、「２価の窒素含有官能基」、「２価の酸素含有官能基」と同一の定義内容を示す。
【０１６６】
また、入手しやすく、合成コストが安いとともに、放射線による硬化反応の阻害が極めて少なく、高い耐光老化性を付与できるという観点から、上記式（７）および（８）で示される光安定剤（Ｆ）は、下記化学式１５〜２０で示される化合物であることが好ましい。また、本発明の粘着剤組成物において、光安定剤（Ｆ）として、下記化学式１０〜１６で示される化合物（化合物１０〜１６）を単独で使用してもよく、２種類以上で併用してもよい。
【０１６７】
なお、下記化学式１０〜１６で示される化合物は市販されており、市販品としては、例えば、ＴＩＮＵＶＩＮ  ２９２（化合物１０と化合物１１との混合体）、ＴＩＮＵＶＩＮ  ７６５（化合物１０と化合物１１との混合体）、ＴＩＮＵＶＩＮ  ７７０ＤＦ（化合物１２）、ＴＩＮＵＶＩＮ  １２３（化合物１３）、ＴＩＮＵＶＩＮ  １４４（化合物１４）、ＴＩＮＵＶＩＮ  ６２２ＬＤ（化合物２０）、ＴＩＮＵＶＩＮ  １１１ＦＤＬ（化合物２１）、ＳＡＮＯＬ  ＬＳ−２６２６が挙げられる。
【０１６８】
【化３３】
2011027707.tif 000034
【０１６９】
メチル１，２，２，６，６−ペンタメチル−４−ピペリジスセバケート、Ｍｗ：３７０
【０１７０】
【化３４】
2011027707.tif 000035
【０１７１】
ビス（１，２，２，６，６−ペンタメチル−４−ピペリジル）セバケート（分子量  ５０９）
【０１７２】
【化３５】
2011027707.tif 000036
【０１７３】
デカン二酸ビス（２，２，６，６−テトラメチル−１−（オクチルオキシ）−４−ピペリジニル）エステル（分子量  ７３７）
【０１７４】
【化３６】
2011027707.tif 000037
【０１７５】
ビス（１，２，２，６，６−ペンタメチル―４−ピペリジル）［［３，５−ビス（１，１−ジメチルメチルエチル）−４−ヒドリキシフェニル］メチル］ブチルマロネート（分子量  ６８５）
【０１７６】
【化３７】
2011027707.tif 000038
【０１７７】
コハク酸ジメチル−１−（２−ヒドロキシエチル）−４−２，２，６，６−テトラメチルピペリジン重縮合物（分子量  ３１００〜４０００）
【０１７８】
【化３８】
2011027707.tif 000039
【０１７９】
コハク酸ジメチル−４−ヒドロキシ−２，２，６，６−テトラメチル−１−ピペリジンエタノールの重合物
【０１８０】
【化３９】
2011027707.tif 000040
【０１８１】
１−［２−［３−（３，５−ジ―ｔ−ブチル−４−ヒドロキシフェニル）プロピオニルオキシ］エチル］−４−［３−（３，５−ジ―ｔ−ブチル―４−ヒドロキシフェニル）プロピオニルオキシ］−２，２，６，６−テトラメチルピペリジン（分子量７２２．１）
また、粘着剤組成物への分散性および相溶性が良好であるという観点から、光安定剤（Ｆ）の分子量が、５０００未満であることが好ましく、２００〜４０００であることがより好ましく、２００〜２０００であることがさらに好ましい。
【０１８２】
また、（Ａ）成分の分子中のカルボキシル基とカップリング反応して、本発明の粘着剤組成物の濡れ性を調整して高温高湿下での耐久性を改善できる点から、本発明の粘着剤組成物には、（Ａ）成分１００重量部に対して、カルボキシル基と反応性を有する有機官能基を有するシラン化合物（Ｇ）  ０．０１〜３重量部が含まれていることが好ましい。ここで、（メタ）アクリル系共重合体（Ａ）の分子中のカルボキシル基と反応（カップリング）し得る有機官能基としては、例えばエポキシ基、アミノ基、ビニル基、オキサゾリン基などが挙げられる。
【０１８３】
（Ｇ）成分の具体例としては、ビニルトリメトキシシラン、ビニルトリエトキシシラン、β−（３、４エポキシシクロヘキシル）エチルトリメトキシシラン、γ−グリシドキプロピルトリメトキシシラン、γ−グリシドキシプロピルトリメトキシシラン、γ−グリシドキシプロピルメチルジエトキシシラン等が挙げられる。
【０１８４】
また、本発明の光学部材用放射線硬化型粘着剤組成物における（Ｇ）成分の配合量は、（Ａ）成分１００重量部に対して、０．０１〜３重量部であり、好ましくは、０．０１〜２重量部であり、より好ましくは、０．０１〜１．５重量部である。このような範囲で含まれることにより、粘着剤組成物を架橋した後のゲル分率を調節しやすくなる。
【０１８５】
また、本発明の光学部材用放射線硬化型粘着剤組成物のゲル分率は、好ましくは８０〜９９％である。上記範囲のゲル分率であれば、耐久性改善に必要な高い引張強度を付与することができる。
【０１８６】
なお、上記ゲル分率は、粘着剤組成物０．１ｇをサンプル瓶に採取し、酢酸エチル３０ｃｃを加えて２４時間振とうした後、該サンプル瓶の内容物を２００メッシュのステンレス製金網でろ別し、金網上の残留物を１００℃で２時間乾燥して乾燥重量を測定し、次式［Ｉ］により求めることができる。
ゲル分率（％）＝（乾燥重量／粘着剤採取重量）×１００・・・・［Ｉ］
本発明の粘着型光学部材は、上述した光学部材用放射線硬化型粘着剤組成物からなる粘着剤層が、光学部材の片面あるいは両面に形成されてなる。
【０１８７】
ここで、光学部材とは、液晶ディスプレイ、プラズマディスプレイ、有機ＥＬディスプレイ等の各種画像表示装置に用いられ、例えば、偏光フィルム、位相差フィルム、輝度向上フィルム、ハードコートフィルム、楕円偏光フィルム、反射防止フィルム、光拡散フィルム、防眩フィルム、帯電防止フィルム、光学補償フィルム等の光学フィルムや、偏光板、位相差板、輝度向上板、楕円偏光板、反射防止板、光拡散板、防眩板、帯電防止板、光学補償板等の光学板が挙げられる。
【０１８８】
また、粘着型光学部材は、光学部材上の片面あるいは両面に、上記光学部材用放射線硬化型粘着剤組成物を、グラビアコーター、メイヤーバーコーター、エアナイフコーター、ロールコーター等により塗布し、光学部材上に塗布された粘着剤組成物を、放射線照射に曝し、常温または加熱により乾燥および架橋することで製造されてもよく、また粘着剤層を剥離フィルム上に設け、これを上記光学部材に転写した後に、放射線照射や、乾燥および架橋することで製造されてもよい。
【０１８９】
ここで、放射線としては、例えば、紫外線、可視光線、レーザー線、α線、β線、γ線、Ｘ線、電子線などがあげられるが、制御性および取り扱い性の良さ、コストの点から紫外線が好適に用いられる。なお、紫外線の光源としては、高圧水銀灯、マイクロ波励起型ランプ、ケミカルランプなどが挙げられる。
【０１９０】
また、紫外線の照射時間は、塗布された粘着剤組成物の厚さによっても異なるが、通常は１０秒〜５分間、好ましくは１０秒〜３分間である。
【０１９１】
また、粘着型光学部材の使用前に、粘着剤層を保護するために、粘着剤層の上面に剥離フィルムを積層しておいてもよい。
【０１９２】
なお、粘着剤層の厚みは、特に限定されないが、通常は１〜５００μｍ、好ましくは５〜３００μｍ程度である。
【実施例】
【０１９３】
以下、本発明について実施例を挙げてさらに具体的に説明するが、本発明はこれらによって限定されるものではない。【０１９４】
（１）光学部材用放射線硬化型粘着剤組成物の原料
各実施例および各比較例の粘着型偏光フィルムに使用した光学部材用放射線硬化型粘着剤組成物（以下、単に「粘着剤組成物」と称する。）を構成する各成分は下記の通りであり、成分比率は表１に示す。なお、表中、数値は固形分（不揮発分）換算の重量部を示す。【０１９５】
（Ａ）アクリル系ポリマーＡの構成モノマー成分
（ａ１）  ｎ−ブチルアクリレート（ＢＡ）
（ａ２）  アクリル酸（ＡＡ）
（ａ３）  ２−ヒドロキシエチルアクリレート（ＨＥＡ）
（Ｂ）放射線硬化性アクリル系化合物（（メタ）アクリル基２個／１分子）
（Ｂ１）  ＫＡＹＡＲＡＤ  Ｒ−５５１（ビスフェノールＡポリエチレングリコールジアクリレート；日本化薬株式会社製、化学式（４１））
（Ｂ２）  ＢＰ−４ＰＡ（ビスフェノールＡポリプロピレングリコールジアクリレート、共栄社化学株式会社製、化学式（４２））
（Ｂ３）ＫＡＹＡＲＡＤ  Ｒ−７１２（α−フェニル−ω−アクリロイルオキシポリオキシエチレンホルムアルデヒド重縮合物、化学式（４３））
（Ｂ４）  ＫＡＹＡＲＡＤ  ＮＰＧＤＡ（ネオペンチルグリコールジアクリレート、日本化薬株式会社製、化学式（４４））【０１９６】
【化４０】
2011027707.tif 000041
【０１９７】
（上記式（４１）中、ｍ＋ｎ＝４である。）【０１９８】
【化４１】
2011027707.tif 000042
【０１９９】
（上記式（４２）中、ｍ＋ｎ＝４である。）【０２００】
【化４２】
2011027707.tif 000043
【０２０１】
（上記式（４３）中、ｍ＋ｎ＝４である。）【０２０２】
【化４３】
2011027707.tif 000044
【０２０３】
（Ｃ）放射線硬化性アクリル系化合物（（メタ）アクリル基３〜１０個／１分子）
（Ｃ１）  ＵＡ−３０６Ｔ（ペンタエリスリトールトリアクリレートトルエンジイソシアネートウレタンポリマー；共栄社化学株式会社製、化学式（４５））
（Ｃ２）  ＫＡＹＡＲＡＤ  ＤＰＨＡ（ジペンタエリスリトールヘキサアクリレート；日本化薬株式会社製、化学式（４６））
（Ｃ３）  ＥＢＥＣＲＹＬ１４０（ジトリメチロールプロパンテトラアクリレート；ダイセル・ユーシービー株式会社製、化学式（４７））
（Ｃ４）  ＫＡＹＡＲＡＤ  ＤＰＣＡ−６０（ジペンタエリスリトールカプロラクトンのアクリル酸エステル；日本化薬株式会社製、化学式（４８））
（Ｃ５）  ＫＡＹＡＲＡＤ  ＴＨＥ−３３０（トリメチロールプロパンエチレンオキサイドのアクリル酸エステル；日本化薬株式会社製、化学式（４９））【０２０４】
【化４４】
2011027707.tif 000045
【０２０５】
【化４５】
2011027707.tif 000046
【０２０６】
【化４６】
2011027707.tif 000047
【０２０７】
【化４７】
2011027707.tif 000048
【０２０８】
【化４８】
2011027707.tif 000049
【０２０９】
（上記式（４９）中、ｍ＝１、ａ＝３およびｂ＝０であるか、またはｍ＝３、ａ＝１およびｂ＝２である。）
（Ｄ）水素引抜型光重合性開始剤
（Ｄ１）  ＩＲＧＡＣＵＲＥ  ５００（１−ヒドロキシ−シクロヘキシルーフェニルケトン：ベンゾフェノン＝１：１（モル比）、チバ・ジャパン株式会社製）
（Ｅ）イソシアネート系架橋剤（イソシアネート基２個以上／１分子）
（Ｅ１）  コロネートＬ（ポリイソシアネート化合物；日本ポリウレタン工業株式会社製）
（Ｆ）光安定剤
（Ｆ１）ＴＩＮＵＶＩＮ２９２（ビス（１，２，２，６，６−ペンタメチル−４−ピペリジル）セバケート：メチル１，２，２，６，６−ペンタメチル−４−ピペリジルセバケート＝７０〜８０％：２０〜３０％（重量％）、日本チバ・ジャパン株式会社製、化学式（５０）、（５１））
（Ｆ２）ＴＩＮＵＶＩＮ１４４（ビス（１，２，２，６，６−ペンタメチル−４−ピペリジル）［［３，５−ビス（１，１−ジメチルエチル）−４−ヒドロキシフェニル］メチル］ブチルマロネート、日本チバ・ジャパン株式会社製、化学式（５２））
（Ｆ３）ＴＩＮＵＶＩＮ６２２ＬＤ（コハク酸ジメチル−１−（２−ヒドロキシエチル）−４−ヒドロキシ−２，２，６，６−テトラメチル−４−ピペリジン重縮合物、日本チバ・ジャパン株式会社製、化学式（５３））
（ｆ１）ＭＥＨＱ（ヒドロキノンモノメチルエーテル、化学式（５４））
（ｆ２）ＩＲＧＡＮＯＸ１０１０（ペンタエリスリチル・テトラキス［３−（３，５−ジ−ｔ−ブチル−４−ヒドロキシフェニル）プロピオネート］、日本チバ・ジャパン株式会社製、化学式（５５））【０２１０】
【化４９】
2011027707.tif 000050
【０２１１】
（上記式（５２）中、ｎは１０〜１４の整数である。）【０２１２】
【化５０】
2011027707.tif 000051
【０２１３】
（Ｇ）シラン化合物（カルボキシル基と反応性を有する有機官能基を有する。）
（Ｇ１）ＫＢＭ−４０３（γ−グリシドキシプロピルトリメトキシシラン；信越化学工業（株）製）。【０２１４】
（２）アクリル系ポリマー溶液Ａの製造
ブチルアクリレート（ＢＡ）２８１．４重量部、アクリル酸（ＡＡ）１８重量部、２−ヒドロキシエチルアクリレート（２−ＨＥＡ）０．６重量部および酢酸エチル３００重量部を、攪拌機、管流冷却器、温度系および窒素導入管を備えた反応容器に仕込み、さらにアゾビスイソブチロニトリル（ＡＩＢＮ）０．１重量部を該反応容器に加え、この反応容器内の空気を窒素ガスで置換した。【０２１５】
次いで、窒素雰囲気中で攪拌しながら、この反応容器を６０℃に昇温させ、４時間反応させて、アクリル系ポリマーＡを合成した。反応終了後、酢酸エチルで希釈し、アクリル系ポリマーＡ溶液（アクリル系ポリマー濃度：４０質量％）を得た。得られたアクリル系ポリマーＡの重量平均分子量は１５０万で、ガラス転移点は−３３℃あった。なお、アクリル系ポリマーＡの重量平均分子量はゲルパーミュエーションクロマトグラフィー（ＧＰＣ）により求められたものである。【０２１６】
（３）実施例および比較例
［実施例１］
表１で示されるように、アクリル系ポリマー溶液Ａに含まれるアクリル系ポリマーＡ  １００重量部に対して、ＫＡＹＡＲＡＤ  Ｒ−５５１  １重量部、ＵＡ−３０６Ｔ  １０重量部、ＩＲＧＡＣＵＲＥ５００  ４重量部、ＴＩＮＵＶＩＮ２９２  １重量部、コロネートＬ  ０．５重量部および、ＫＢＭ−４０３  ０．４重量部を添加し、これを混合して、粘着剤組成物１を得た。【０２１７】
得られた粘着剤組成物１を、剥離処理したポリエステルフィルム（ＰＥＴ３８１１、リンテック社製）上に塗工して粘着剤層を形成し、さらに乾燥炉内で８０℃、２分間乾燥させて、乾燥後の粘着剤層の厚さが２５μｍである粘着シート１を得た。【０２１８】
得られた粘着シート１を偏光フィルム（ポリビニルアルコール製）の片面に張り付け、コンベア付ＵＶ照射器（光源：高圧水銀ランプ）にてランプ出力１６０Ｗ、照射距離１０ｃｍにて、積算光量が２００ｍＪ／ｃｍ２になるように、コンベア速度の調整を行いながら、粘着シート１の粘着剤層側からＵＶ照射を行った。ＵＶ照射の後に、この粘着シート１が貼着された偏光フィルムを、２３℃／湿度５０％ＲＨ（相対湿度）の暗所にて、７日間熟成させて、粘着型偏光フィルム１を得た。【０２１９】
次いで、下記の「（４）各物性評価の評価条件および基準」に準拠して、粘着型偏光フィルム１の各物性を評価した。得られた結果を表２に示す。【０２２０】
［実施例２］
ＫＡＹＡＲＡＤ  Ｒ−５５１の配合量を１重量部から５重量部に変更し、ＵＡ−３０６Ｔ  １０重量部をＫＡＹＡＲＡＤ  ＤＰＨＡ  ２０重量部に変更したこと以外は、実施例１と同様に調製して、粘着剤組成物２および粘着型偏光フィルム２を得た。また、実施例１と同様にして、得られた粘着型偏光フィルム２の各物性を評価した。得られた結果を表２に示す。【０２２１】
［実施例３］
ＫＡＹＡＲＡＤ  Ｒ−５５１をＢＰ−４ＰＡに、ＵＡ−３０６ＴをＥＢＥＣＲＹＬ１４０にそれぞれ変更したこと以外は、実施例１と同様に調製して、粘着剤組成物３および粘着型偏光フィルム３を得た。また、実施例１と同様にして、得られた粘着型偏光フィルム３の各物性を評価した。得られた結果を表２に示す。【０２２２】
［実施例４］
ＩＲＧＡＣＵＲＥ５００の配合量を４重量部から６重量部に変更したこと以外は、実施例３と同様に調製して、粘着剤組成物４および粘着型偏光フィルム４を得た。また、実施例１と同様にして、得られた粘着型偏光フィルム４の各物性を評価した。得られた結果を表２に示す。【０２２３】
［実施例５］
コロネートＬの配合量を０．５重量部から６．０重量部に変更したこと以外は、実施例３と同様に調製して、粘着剤組成物５および粘着型偏光フィルム５を得た。また、実施例１と同様にして、得られた粘着型偏光フィルム５の各物性を評価した。得られた結果を表２に示す。【０２２４】
［実施例６］
ＫＢＭ−４０３の配合量を０．４重量部から１．０重量部に変更したこと以外は、実施例３と同様に調製して、粘着剤組成物６および粘着型偏光フィルム６を得た。また、実施例１と同様にして、得られた粘着型偏光フィルム６の各物性を評価した。得られた結果を表２に示す。【０２２５】
［実施例７］
ＴＩＮＵＶＩＮ２９２をＴＩＮＵＶＩＮ１４４に変更したこと以外は、実施例３と同様に調製して、粘着剤組成物７および粘着型偏光フィルム７を得た。また、実施例１と同様にして、得られた粘着型偏光フィルム７の各物性を評価した。得られた結果を表２に示す。【０２２６】
［実施例８］
ＴＩＮＵＶＩＮ２９２をＴＩＮＵＶＩＮ６２２ＬＤに変更したこと以外は、実施例３と同様に調製して、粘着剤組成物８および粘着型偏光フィルム８を得た。また、実施例１と同様にして、得られた粘着型偏光フィルム８の各物性を評価した。得られた結果を表２に示す。【０２２７】
［実施例９］
ＫＢＭ−４０３を含まないこと以外は、実施例３と同様に調製して、粘着剤組成物９および粘着型偏光フィルム９を得た。また、実施例１と同様にして、得られた粘着型偏光フィルム９の各物性を評価した。得られた結果を表２に示す。【０２２８】
［実施例１０］
ＫＡＹＡＲＡＤ  Ｒ−５５１  １重量部をＫＡＹＡＲＡＤ  Ｒ−７１２  １０重量部に、ＵＡ−３０６Ｔ  １０重量部をＤＰＣＡ−６０  ２０重量部に、それぞれ変更したこと以外は、実施例１と同様に調製して、粘着剤組成物１０および粘着型偏光フィルム１０を得た。また、実施例１と同様にして、得られた粘着型偏光フィルム１０の各物性を評価した。得られた結果を表２に示す。【０２２９】
［実施例１１］
ＫＡＹＡＲＡＤ  Ｒ−７１２をＮＰＧＤＡに変更したこと以外は、実施例１０と同様に調製して、粘着剤組成物１１および粘着型偏光フィルム１１を得た。また、実施例１と同様にして、得られた粘着型偏光フィルム１１の各物性を評価した。得られた結果を表２に示す。【０２３０】
［実施例１２］
ＤＰＣＡ−６０をＴＨＥ−３３０に、変更したこと以外は、実施例１０と同様に調製して、粘着剤組成物１２および粘着型偏光フィルム１２を得た。また、実施例１と同様にして、得られた粘着型偏光フィルム１２の各物性を評価した。得られた結果を表２に示す。【０２３１】
［実施例１３］
ＫＡＹＡＲＡＤ  Ｒ−７１２をＮＰＧＤＡに、ＤＰＣＡ−６０をＴＨＥ−３３０に、それぞれ変更したこと以外は、実施例１０と同様に調製して、粘着剤組成物１３および粘着型偏光フィルム１３を得た。また、実施例１と同様にして、得られた粘着型偏光フィルム１３の各物性を評価した。得られた結果を表２に示す。【０２３２】
［実施例１４］
ＫＢＭ−４０３を含まないこと以外は、実施例１０と同様に調製して、粘着剤組成物１４および粘着型偏光フィルム１４を得た。また、実施例１と同様にして、得られた粘着型偏光フィルム１４の各物性を評価した。得られた結果を表２に示す。【０２３３】
［比較例１］
ＴＩＮＵＶＩＮ２９２を含まないこと以外は、実施例１と同様に調製して、粘着剤組成物１５および粘着型偏光フィルム１５を得た。また、実施例１と同様にして、得られた粘着型偏光フィルム１５の各物性を評価した。得られた結果を表２に示す。【０２３４】
［比較例２］
ＴＩＮＵＶＩＮ２９２およびＫＢＭ−４０３を含まないこと以外は、実施例１と同様に調製して、粘着剤組成物１６および粘着型偏光フィルム１６を得た。また、実施例１と同様にして、得られた粘着型偏光フィルム１６の各物性を評価した。得られた結果を表２に示す。【０２３５】
［比較例３］
ＴＩＮＵＶＩＮ２９２を含まないこと以外は、実施例２と同様に調製して、粘着剤組成物１７および粘着型偏光フィルム１７を得た。また、実施例１と同様にして、得られた粘着型偏光フィルム１７の各物性を評価した。得られた結果を表２に示す。【０２３６】
［比較例４］
ＴＩＮＵＶＩＮ２９２を含まないこと以外は、実施例３と同様に調製して、粘着剤組成物１８および粘着型偏光フィルム１８を得た。また、実施例１と同様にして、得られた粘着型偏光フィルム１８の各物性を評価した。得られた結果を表２に示す。【０２３７】
［比較例５］
ＴＩＮＵＶＩＮ２９２を含まないこと以外は、実施例４と同様に調製して、粘着剤組成物１９および粘着型偏光フィルム１９を得た。また、実施例１と同様にして、得られた粘着型偏光フィルム１９の各物性を評価した。得られた結果を表２に示す。【０２３８】
［比較例６］
ＴＩＮＵＶＩＮ２９２を含まないこと以外は、実施例５と同様に調製して、粘着剤組成物２０および粘着型偏光フィルム２０を得た。また、実施例１と同様にして、得られた粘着型偏光フィルム２０の各物性を評価した。得られた結果を表２に示す。【０２３９】
［比較例７］
ＴＩＮＵＶＩＮ２９２を含まないこと以外は、実施例６と同様に調製して、粘着剤組成物２１および粘着型偏光フィルム２１を得た。また、実施例１と同様にして、得られた粘着型偏光フィルム２１の各物性を評価した。得られた結果を表２に示す。【０２４０】
［比較例８］
ＴＩＮＵＶＩＮ２９２をＭＥＨＱに変更したこと以外は、実施例３と同様に調製して、粘着剤組成物２２および粘着型偏光フィルム２２を得た。また、実施例１と同様にして、得られた粘着型偏光フィルム２２の各物性を評価した。得られた結果を表２に示す。【０２４１】
［比較例９］
ＴＩＮＵＶＩＮ２９２をＩＲＧＡＮＯＸ１０１０に変更したこと以外は、実施例３と同様に調製して、粘着剤組成物２２および粘着型偏光フィルム２２を得た。また、実施例１と同様にして、得られた粘着型偏光フィルム２２の各物性を評価した。得られた結果を表２に示す。【０２４２】
［比較例１０］
ＴＩＮＵＶＩＮ２９２を含まないこと以外は、実施例１０と同様に調製して、粘着剤組成物２４および粘着型偏光フィルム２４を得た。また、実施例１と同様にして、得られた粘着型偏光フィルム２４の各物性を評価した。得られた結果を表２に示す。【０２４３】
［比較例１１］
ＴＩＮＵＶＩＮ２９２およびＫＢＭ−４０３を含まないこと以外は、実施例１０と同様に調製して、粘着剤組成物２５および粘着型偏光フィルム２５を得た。また、実施例１と同様にして、得られた粘着型偏光フィルム２５の各物性を評価した。得られた結果を表２に示す。【０２４４】
［比較例１２］
ＴＩＮＵＶＩＮ２９２を含まないこと以外は、実施例１１と同様に調製して、粘着剤組成物２６および粘着型偏光フィルム２６を得た。また、実施例１と同様にして、得られた粘着型偏光フィルム２６の各物性を評価した。得られた結果を表２に示す。【０２４５】
［比較例１３］
ＴＩＮＵＶＩＮ２９２を含まないこと以外は、実施例１２と同様に調製して、粘着剤組成物２７および粘着型偏光フィルム２７を得た。また、実施例１と同様にして、得られた粘着型偏光フィルム２７の各物性を評価した。得られた結果を表２に示す。【０２４６】
［比較例１４］
ＴＩＮＵＶＩＮ２９２を含まないこと以外は、実施例１３と同様に調製して、粘着剤組成物２８および粘着型偏光フィルム２８を得た。また、実施例１と同様にして、得られた粘着型偏光フィルム２８の各物性を評価した。得られた結果を表２に示す。【０２４７】
［比較例１５］
ＴＩＮＵＶＩＮ２９２をＭＥＨＱに変更したこと以外は、実施例１０と同様に調製して、粘着剤組成物２９および粘着型偏光フィルム２９を得た。また、実施例１と同様にして、得られた粘着型偏光フィルム２９の各物性を評価した。得られた結果を表２に示す。【０２４８】
［比較例１６］
ＴＩＮＵＶＩＮ２９２をＩＲＧＡＮＯＸ１０１０に変更したこと以外は、実施例１０と同様に調製して、粘着剤組成物３０および粘着型偏光フィルム３０を得た。また、実施例１と同様にして、得られた粘着型偏光フィルム３０の各物性を評価した。得られた結果を表２に示す。【０２４９】
【表１】
2011027707.tif 000052
【０２５０】
（４）各物性評価の評価条件および基準
＜耐光漏れ試験＞
（評価方法）
１９インチサイズの液晶パネルに、粘着型偏光フィルム（３１０×３８５ｍｍ）を、クロスニコルになるように貼り付け、６０℃、９５％ＲＨ（相対湿度）の雰囲気下で２４０時間、さらに、２３℃、５０％ＲＨ（相対湿度）の雰囲気下で２時間放置した後、色温度５０００Ｋのライトボックスに入れ、目視およびデジタルカメラにより液晶パネルに貼着された粘着型偏光フィルムの光漏れの状態を観察し、以下の評価基準に基づいて評価した。
（評価基準）
◎：全く光漏れが見られない。
○：ほとんど光漏れがない。
△：若干の光漏れがあることが分かる。
×：明らかに光漏れがあることが分かる。【０２５１】
＜耐久性試験（８５℃）＞
（評価方法）
１９インチサイズの無アルカリ処理ガラスに、粘着型偏光フィルム（３１０×３８５ｍｍ）を、貼り合わせて、８５℃の雰囲気下で２４０時間、さらに、２３℃、５０％ＲＨ（相対湿度）の雰囲気下で２時間放置した。その後、粘着型偏光フィルムが張り合わされた無アルカリ処理ガラスを室内に取り出し、目視により粘着型偏光フィルムの発泡等の外観変化を観察し、以下の評価基準に基づいて評価した。
（評価基準）
◎：全く発泡などの外観変化がない。
○：ほとんど発泡などの外観変化がない。
△：若干、発泡などの外観変化があることが分かる。
×：明らかに、発泡などの外観変化があることが分かる。【０２５２】
＜耐久性試験（６０℃／９５％ＲＨ（相対湿度）＞
（評価方法）
１９インチサイズの無アルカリ処理ガラスに、粘着型偏光フィルム（３１０×３８５ｍｍ）を、貼り合わせて、６０℃、９５％ＲＨ（相対湿度）の雰囲気下で２４０時間、さらに、２３℃、５０％ＲＨ（相対湿度）の雰囲気下で２時間放置した。その後、粘着型偏光フィルムが張り合わされた無アルカリ処理ガラスを室内に取り出し、目視により粘着型偏光フィルムの剥がれ、発泡等の外観変化を観察し、以下の４段階の評価基準に基づいて評価した。
（評価基準）
◎：全く剥がれ、発泡などの外観変化がない。
○：ほとんど剥がれ、発泡などの外観変化がない。
△：若干、剥がれ、発泡などの外観変化があることが分かる。
×：明らかに、剥がれ、発泡などの外観変化があることが分かる。【０２５３】
＜光老化性試験＞
粘着型偏光フィルムの粘着剤面を、２３℃／５０％ＲＨ（相対湿度）の条件下で、室内用蛍光灯（色温度：６５００Ｋ、照度：３０００ルクス、波長：２５０ｎｍ〜５３０ｎｍ）に２週間露光させて、粘着型偏光フィルム（露光後）を得た。
上記条件で露光させる前の粘着型偏光フィルム（粘着型偏光フィルム（露光前））と、粘着型偏光フィルム（露光後）について以下の評価試験を実施した。【０２５４】
（ｉ）ゲル分率の変化
粘着型偏光フィルムから粘着剤組成物０．１ｇをサンプル瓶に採取し、酢酸エチル３０ｃｃを加えて２４時間振とうした。その後、該サンプル瓶の内容物を２００メッシュのステンレス製金網でろ別し、金網上の残留物を１００℃で２時間乾燥して乾燥重量を測定し、次式［Ｉ］により求めた。
ゲル分率（％）＝（乾燥重量／粘着剤採取重量）×１００・・・・［Ｉ］
（ｉｉ）対ガラス粘着力の変化
無アルカリ処理のガラス板（９０×１３０ｍｍ）に、粘着型偏光フィルム（長さ：７５ｍｍ×幅：２５ｍｍ）を貼り合わせ、２ｋｇのローラーで３往復圧着させた。その後、２３℃、５０％ＲＨ（相対湿度）の雰囲気下で２時間放置し、９０°剥離（剥離速度：３００ｍｍ／ｍｉｎ）にて対ガラス粘着力（単位；Ｎ／２５ｍｍ）を測定した。同一の粘着型偏光フィルム２枚について本測定を実施し、得られた２つの測定値の平均値を、粘着型偏光フィルムの対ガラス粘着力とした。【０２５５】
【表２】
2011027707.tif 000053
【０２５６】
粘着型偏光フィルム１〜１４は、特定の構造（上記一般式（１））を有する光安定剤を含む粘着剤組成物（粘着剤組成物１〜１４）を使用して製造されたものである（表１）。そして、表２から明らかなように、粘着型偏光フィルム１〜１５では、光漏れが少なく、高温条件（８５℃）および高温多湿条件（６０℃／９５％ＲＨ）においての外観変化が小さい。また、これらの粘着型偏光フィルムでは、光老化性試験にて蛍光灯により露光させた後であっても、その前後でのゲル分率の変化がきわめて小さいことから、架橋反応があまり進行していないことが分かる。さらに、上記の露光前後で、粘着型偏光フィルム１〜１４では、耐ガラス粘着力の変化がきわめて小さい。【０２５７】
このように、粘着型偏光フィルム１〜１４では、優れた耐光漏れ性や耐久性（高温条件、高温多湿条件）が示されるとともに、露光させた後でも、架橋反応の進行が低減され、露光前後での粘着力の変化が殆どないことから、優れた耐光老化性が発揮されることが確認された。【０２５８】
一方、粘着型偏光フィルム１５〜２１、２４〜２８は、光安定剤を含まない粘着剤組成物（粘着剤組成物１５〜２１、２４〜２８）を使用して製造されたものである（表１）。表２から明らかなように、これらの粘着型偏光フィルムでは、光漏れが少ないことと、高温条件（８５℃）および高温多湿条件（６０℃／９５％ＲＨ）においての外観変化が小さいことが分かる。すなわち、これらの粘着型偏光フィルムは、優れた耐光漏れ性や耐久性（高温条件、高温多湿条件）を発揮できることが確認された。【０２５９】
しかしながら、粘着型偏光フィルム１５〜２１、２４〜２８では、粘着型偏光フィルム１〜１４の場合と比べて、光老化性試験において、露光前後で、ゲル分率の変化がきわめて大きく、架橋反応が進行してしまっている。また、露光前後での耐ガラス粘着力の変化も大きく、経時的に粘着力が著しく低下してしまった。つまり、粘着型偏光フィルム１５〜２１、２４〜２８では、優れた耐光漏れ性や耐久性（高温条件、高温多湿条件）が示されるものの、粘着型偏光フィルム１〜１４の場合と比べて、耐光老化性が劣っていることが確認された。この原因としては、粘着剤組成物に光安定剤が含まれていないために、残存する光重合開始剤からラジカルが生じ、粘着剤組成物中に架橋反応が進行したためと考えられる。【０２６０】
さらに、粘着型偏光フィルム２２〜２３、２９〜３０は、特定の構造（上記一般式（１））を有しない光安定剤を含む粘着剤組成物（粘着剤組成物２２〜２３、２９〜３０）を使用して製造されたものである（表１）。【０２６１】
表２から明らかなように、粘着型偏光フィルム２２〜２３、２９〜３０では、光老化性試験において、露光前後で、ゲル分率の変化は比較的小さいものの、耐光漏れ性および耐久性が発揮されなかった。【０２６２】
また、これらの粘着型偏光フィルムでは、他の粘着型偏光フィルムと比較して、露光前のゲル分率が著しく低いことが確認された。このことは、粘着型偏光フィルムの製造工程において、ＵＶ照射の際に、粘着剤組成物２２〜２３、２９〜３０では、ＵＶ照射により生じたラジカルが、光安定化剤に過度に捕捉され、架橋反応が著しく阻害され、高度な架橋構造が構築されなかったと考えられる。そのために、これらの粘着剤組成物を使用した粘着型偏光フィルムでは、十分な耐光漏れ性および耐久性が発揮されなかったと考えられる。
【産業上の利用可能性】
【０２６３】
本発明によれば、硬化（架橋反応）の際に、ラジカルの過度な捕捉による反応阻害を引き起こすことなく十分に架橋反応を進行させることができ、被着体間を貼着した際に、高温条件下および高温多湿条件下においても優れた耐久性と耐光漏れ性とを発揮し、さらに光老化およびそれに起因する不具合の発生を抑制できる光学部材用放射線硬化型粘着剤組成物および、そのような粘着剤組成物からなる粘着剤層を有する粘着型光学部材を提供できる。
【国際調査報告】
2011027707.tif 000066
2011027707.tif 000067
2011027707.tif 000068
2011027707.tif 000069